(57)【特許請求の範囲】
【請求項１】
２−（４，６−ビス−ビフェニル−４−イル−１，３，５−トリアジン−２−イル）−５−（２−エチル−（ｎ）−ヘキシルオキシ）フェノールの結晶において、回折角（２シータ）
【表１】
0005713678.tif 000013
を示す、Ｃｕ−Ｋα線を使用することによって得られるＸ線回折パターンを特徴とする結晶。
【請求項２】
１１８℃〜１２６℃の溶融範囲を特徴とする、請求項１に記載の２−（４，６−ビス−ビフェニル−４−イル−１，３，５−トリアジン−２−イル）−５−（２−エチル−（ｎ）−ヘキシルオキシ）フェノールの結晶。
【請求項３】
さらに、１２４℃でピーク最大値を有する１１８℃〜１２６℃の溶融範囲を特徴とする、請求項１または２に記載の２−（４，６−ビス−ビフェニル−４−イル−１，３，５−トリアジン−２−イル）−５−（２−エチル−（ｎ）−ヘキシルオキシ）フェノールの結晶。
【請求項４】
請求項１から３までのいずれか１項に記載の２−（４，６−ビス−ビフェニル−４−イル−１，３，５−トリアジン−２−イル）−５−（２−エチル−（ｎ）−ヘキシルオキシ）フェノールの結晶の製造方法において、
４−（４，６−ビス−ビフェニル−４−イル−１，３，５−トリアジン−２−イル）−ベンゼン−１，３−ジオールと２−エチル−（ｎ）−ヘキシルブロミドとを、塩基の存在下で、非プロトン性極性有機溶剤中で反応させ；
有機溶剤を除去し、そして残った溶融物を８０℃〜１３０℃の温度に冷却し；
直鎖または分枝鎖のＣ4〜Ｃ20−アルカンおよびそれらの異性体混合物、置換されていないか、または１〜３つのＣ1〜Ｃ8−アルキルによって置換されたＣ6〜Ｃ12−シクロアルカン、およびそれらの異性体混合物からなる群から選択される溶剤（Ｓ）を添加し；
該混合物を５０℃〜９０℃の温度に冷却し；
水で洗浄して反応の間に形成された塩を除去し；且つ
有機相から２−（４，６−ビス−ビフェニル−４−イル−１，３，５−トリアジン−２−イル）−５−（２−エチル−（ｎ）−ヘキシルオキシ）フェノールを結晶化させること
を含む方法。
【請求項５】
請求項１から３までのいずれか１項に記載の２−（４，６−ビス−ビフェニル−４−イル−１，３，５−トリアジン−２−イル）−５−（２−エチル−（ｎ）−ヘキシルオキシ）フェノールの結晶、およびさらに有機ポリマー用の１つまたはそれより多くの通常の添加物を含有する安定剤混合物。
【請求項６】
通常の添加物が、アルキル化モノフェノール、アルキルチオメチルフェノール、ヒドロキノンおよびアルキル化ヒドロキノン、トコフェロール、ヒドロキシル化チオジフェニルエーテル、アルキリデンビスフェノール、Ｏ−、Ｎ−およびＳ−ベンジル化合物、ヒドロキシベンジル化マロネート、芳香族ヒドロキシベンジル化合物、トリアジン化合物、ベンジルホスホネート、アシルアミノフェノール、β−（３，５−ジ−ｔｅｒｔ−ブチル−４−ヒドロキシフェニル）プロピオン酸と一価または多価アルコールとのエステル、β−（５−ｔｅｒｔ−ブチル−４−ヒドロキシ−３−メチルフェニル）プロピオン酸と一価または多価アルコールとのエステル、β−（３，５−ジシクロヘキシル−４−ヒドロキシフェニル）プロピオン酸と一価または多価アルコールとのエステル、３，５−ジ−ｔｅｒｔ−ブチル−４−ヒドロキシフェニル酢酸と一価または多価アルコールとのエステル、β−（３，５−ジ−ｔｅｒｔ−ブチル−４−ヒドロキシフェニル）プロピオン酸のアミド、アスコルビン酸、アミン系酸化防止剤、２−（２’−ヒドロキシフェニル）ベンゾトリアゾール、２−ヒドロキシベンゾフェノン、置換された、および置換されていない安息香酸のエステル、アクリレート、ニッケル含有光安定剤、立体障害アミン、オキサミド、さらなる２−（２−ヒドロキシフェニル）−１，３，５−トリアジン、金属不活性化剤、ホスフィットおよびホスホナイト、ヒドロキシルアミン、ニトロン、チオ相乗剤、過酸化物除去剤、ポリアミド安定剤、塩基性補助安定剤、成核剤、充填剤および強化剤、可塑剤、潤滑剤、乳化剤、顔料、流動添加剤、触媒、流れ調整剤、蛍光増白剤、防炎加工剤、帯電防止剤、膨張剤、ベンゾフラノンおよびインドリノンからなる群から選択される、請求項５に記載の安定剤混合物。
【請求項７】
通常の添加物が、式
【化１】
0005713678.tif 000014
の二価の基を含有する立体障害アミン化合物である、請求項５または６に記載の安定剤混合物。
【請求項８】
通常の添加剤が、さらなるＵＶ吸収剤である、請求項５に記載の安定剤混合物。
【請求項９】
通常の添加剤が、２−（２’−ヒドロキシフェニル）ベンゾトリアゾール、２−ヒドロキシベンゾフェノン、２−（２−ヒドロキシフェニル）−１，３，５−トリアジンおよびシアノアクリレートに基づくＵＶ吸収剤からなる群から選択されるＵＶ吸収剤であり、ただし、前記の通常の添加剤は請求項１から３までのいずれか１項に記載の結晶とは異なる、請求項５に記載の安定剤混合物。
【請求項１０】
通常の添加剤が、ホスフィットまたはホスホナイトである、請求項５または６に記載の安定剤混合物。
【請求項１１】
光、熱、または酸化によって誘導される分解を受ける有機材料であるポリマーと、請求項１から３までのいずれか１項に記載の２−（４，６−ビス−ビフェニル−４−イル−１，３，５−トリアジン−２−イル）−５−（２−エチル−（ｎ）−ヘキシルオキシ）フェノールの結晶０．００１〜１０質量％とを含有する組成物。
【請求項１２】
有機材料が合成ポリマーである、請求項１１に記載の組成物。
【請求項１３】
有機材料がポリオレフィンである、請求項１１または１２に記載の組成物。
【請求項１４】
有機材料がエンジニアリングプラスチックである、請求項１１または１２に記載の組成物。
【請求項１５】
有機材料がアクリル、ポリエステルまたはポリカーボネートである、請求項１１または１２に記載の組成物。
【請求項１６】
光、熱、または酸化によって誘導される分解を受ける有機材料と、請求項１から３までのいずれか１項に記載の２−（４，６−ビス−ビフェニル−４−イル−１，３，５−トリアジン−２−イル）−５−（２−エチル−（ｎ）−ヘキシルオキシ）フェノールの結晶とを含有する組成物から製造される物品。
【請求項１７】
成形物、回転成形物品、射出成形物品、ブロー成形物品、膜、テープ、モノフィラメント、繊維、不織布、形材、接着剤、パテ、または表面被膜である、請求項１６に記載の物品。
【請求項１８】
農業用物品である、請求項１６に記載の物品。
【請求項１９】
マルチフィルム、小トンネル用フィルム、バナナ袋、直接被覆用膜、不織布、縒糸、およびポットからなる群から選択される農業用物品である、請求項１６に記載の物品。
【請求項２０】
膜、パネルまたは多層サンドイッチパネルである物品であって、且つ、有機材料がポリカーボネート、アクリルまたはポリエステルである、請求項１６に記載の物品。
【請求項２１】
光、熱、または酸化によって誘導される分解に対する有機材料の安定化方法であって、そこに請求項１から３までのいずれか１項に記載の２−（４，６−ビス−ビフェニル−４−イル−１，３，５−トリアジン−２−イル）−５−（２−エチル−（ｎ）−ヘキシルオキシ）フェノールの結晶を取り込むことを含む方法。
【発明の詳細な説明】
【技術分野】
【０００１】
本発明は２−（４，６−ビス−ビフェニル−４−イル−１，３，５−トリアジン−２−イル）−５−（２−エチル−（ｎ）−ヘキシルオキシ）フェノールの新規結晶系、その製造方法、並びに前記の結晶系を含有する組成物、および前記の結晶系のＵＶ吸収剤としての使用に関する。
【０００２】
有機ポリマー用の安定剤としての特定のヒドロキシフェニルトリアジンは、例えばＵＳ−Ａ−６０６０５４３号、ＥＰ−Ａ−１７６２５９１号、ＤＥ−Ａ−１０１３５７９５号、ＷＯ−Ａ−２００７／０８８１１４号、ＵＳ−Ａ−２００８／０１４６７０３号およびＷＯ−Ａ−２００８／１０７０９５号内に記載されている。
【０００３】
本発明による２−（４，６−ビス−ビフェニル−４−イル−１，３，５−トリアジン−２−イル）−５−（２−エチル−（ｎ）−ヘキシルオキシ）フェノールの特定の結晶形が、有機材料の処理の間に、ＵＳ−Ａ−６０６０５４３号の実施例Ａ８内に記載される公知の２−（４，６−ビス−ビフェニル−４−イル−１，３，５−トリアジン−２−イル）−５−（２−エチル−（ｎ）−ヘキシルオキシ）フェノール生成物と比べていくつかの利点を示すことが見出された。
【０００４】
高温で実施できる材料の乾燥の他に、押出機上のホッパーへの新規結晶形の供給が改善された。当該技術分野で公知の結晶形は常に塊をもたらす傾向があり、且つ、容易に供給可能ではない。その理由の１つは、押出機の供給機から発する熱が供給ユニットを加熱し、そしてホッパーの壁で材料の部分的な溶融をもたらすことである。さらに、一度押出機内に供給された材料が押出機バレル内で後から溶け始め、従ってバレル内でのより良好な輸送をもたらす。公知の形は常に、供給ゾーン内で既に溶融しており、ＵＶ吸収剤中で泳動するポリマーを有する"スープ"をもたらす傾向があり、この固体と液体との混合物は供給ゾーンから押出機内に輸送するのが非常に困難である。
【０００５】
本発明による２−（４，６−ビス−ビフェニル−４−イル−１，３，５−トリアジン−２−イル）−５−（２−エチル−（ｎ）−ヘキシルオキシ）フェノールの特定の結晶形の特定の利点は、とりわけ：
-  顕著な熱安定性；
-  改善された貯蔵性、特に加圧下；
-  前記の特定の結晶形で安定化されたポリマーの改善された加工性、特に供給性、流動性、および空気輸送性；
-  ポリマーとのより一貫した配合、これがより均質な最終的に安定化されたポリマー物品をもたらす；
-  ポリマーを用いた処理の間、より一定した押出条件が可能であり、これが製造のより少ない中断をもたらす；
-  処理の間の溶融ポリマーのより一定した溶融強度；
-  前記の結晶形で安定化されたポリマーのより一定した光性能
である。
【０００６】
本発明は特に、２−（４，６−ビス−ビフェニル−４−イル−１，３，５−トリアジン−２−イル）−５−（２−エチル−（ｎ）−ヘキシルオキシ）フェノールの結晶形において、回折角（２シータ）
【表１】
0005713678.tif 000002
を示す、Ｃｕ−Ｋα線を使用することによって得られるＸ線回折パターンによって特徴付けられ、
２−（４，６−ビス−ビフェニル−４−イル−１，３，５−トリアジン−２−イル）−５−（２−エチル−（ｎ）−ヘキシルオキシ）フェノールが以下の構造
【化１】
0005713678.tif 000003
を有する結晶形に関する。
【０００７】
２−（４，６−ビス−ビフェニル−４−イル−１，３，５−トリアジン−２−イル）−５−（２−エチル−（ｎ）−ヘキシルオキシ）フェノールの本結晶形は、特に、示差走査熱分析（ＤＳＣ）によって測定される、好ましくは１２４℃でピーク最大値を有する１１８〜１２６℃の溶融範囲を特徴とする。
【０００８】
本発明の他の実施態様は、２−（４，６−ビス−ビフェニル−４−イル−１，３，５−トリアジン−２−イル）−５−（２−エチル−（ｎ）−ヘキシルオキシ）フェノールの本結晶形の製造方法において、
４−（４，６−ビス−ビフェニル−４−イル−１，３，５−トリアジン−２−イル）−ベンゼン−１，３−ジオールと２−エチル−（ｎ）−ヘキシルブロミドとを、塩基の存在下で、非プロトン性極性有機溶剤中で反応させ；
有機溶剤を除去し、そして残った溶融物を８０℃〜１３０℃、好ましくは１００℃〜１１０℃、特に１１０℃の温度に冷却し；
直鎖または分枝鎖のＣ4〜Ｃ20−アルカン、それらの異性体混合物、置換されていないか、または１〜３つのＣ1〜Ｃ8−アルキルによって置換されたＣ6〜Ｃ12−シクロアルカン、およびそれらの異性体混合物からなる群から選択される溶剤（Ｓ）を添加し；
該混合物を５０℃〜９０℃、好ましくは７２℃の温度に冷却し；
水で洗浄して反応の間に形成された塩を除去し；且つ
有機相から２−（４，６−ビス−ビフェニル−４−イル−１，３，５−トリアジン−２−イル）−５−（２−エチル−（ｎ）−ヘキシルオキシ）フェノールを、特にフィルタを通して有機相を浄化し、そして次に−２０℃〜５０℃、好ましくは０℃の最終的な温度に冷却することによって結晶化させること
を含む方法である。
【０００９】
好ましくは、４−（４，６−ビス−ビフェニル−４−イル−１，３，５−トリアジン−２−イル）−ベンゼン−１，３−ジオールと２−エチル−（ｎ）−ヘキシルブロミドとのモル比は、１．０〜０．３、好ましくは０．６〜０．６５である。
【００１０】
適した非プロトン性極性有機溶剤の例は、ジメチルホルムアミド（ＤＭＦ）、ジメチルアセトアミド（ＤＭＣ）、メチルセロソルブ、エチルセロソルブ、有機エーテル、特に脂肪族エーテル、およびＮ−メチルピロリドンである。ジメチルホルムアミド（ＤＭＦ）が好ましい。
【００１１】
塩基の例は、ＮａＯＨ、ＮａＨＣＯ3、Ｎａ2ＣＯ3、ＫＯＨ、ＫＨＣＯ3、Ｋ2ＣＯ3およびＮａ2ＣＯ3である。Ｋ2ＣＯ3が好ましい。
【００１２】
該反応を９０℃〜１３０℃、好ましくは１１５℃の温度で実施すると有利である。
【００１３】
溶剤（Ｓ）は好ましくは直鎖または分枝鎖のＣ7〜Ｃ10−アルカン、特にヘプタンの異性体混合物またはオクタンの異性体混合物である。シクロヘキサンも適している。さらに、５０℃から始まり、より高い沸点の１８０℃までの沸点を有する水素化石油留分が特に適している。
【００１４】
特に好ましい方法は、
４−（４，６−ビス−ビフェニル−４−イル−１，３，５−トリアジン−２−イル）−ベンゼン−１，３−ジオールと２−エチル−（ｎ）−ヘキシルブロミドとをモル比１．０〜０．３、特に０．６で、４−（４，６−ビス−ビフェニル−４−イル−１，３，５−トリアジン−２−イル）−ベンゼン−１，３−ジオール抽出物のモルに対して２〜４０モル％、好ましくは２〜１５モル％、または８〜１２モル％、特に１０モル％のＮ，Ｎ−ジメチルホルムアミド中で、Ｋ2ＣＯ3の存在下で、８０〜１４０℃、好ましくは１００〜２００℃、特に１１５℃の温度で反応させ；
Ｎ，Ｎ−ジメチルホルムアミドを真空中で留去し、そして反応混合物を１００〜１１０℃の温度に冷却し；
４−（４，６−ビス−ビフェニル−４−イル−１，３，５−トリアジン−２−イル）−ベンゼン−１，３−ジオール抽出物のモルに対して１〜２０モル％のヘプタン異性体混合物を添加し；
反応混合物を７０〜７５℃の温度に冷却し、そして水で洗浄して反応の間に形成された塩を除去し；
生成物２−（４，６−ビス−ビフェニル−４−イル−１，３，５−トリアジン−２−イル）−５−（２−エチル−（ｎ）−ヘキシルオキシ）フェノールを、フィルタを通して有機相を浄化し、そして次に−２０℃〜４０℃、好ましくは−１０℃〜２０℃または−１０℃〜１０℃、特に０℃の最終的な温度に冷却することによって有機相から取り出す
手法に関する。
【００１５】
意図されている用途のために、本結晶形は任意の望ましい粒径の任意の望ましい幾何学的な製品の形態、例えば粉末、フレーク、ペレット、タブレット、顆粒等であってよい。
【００１６】
本発明はまた、２−（４，６−ビス−ビフェニル−４−イル−１，３，５−トリアジン−２−イル）−５−（２−エチル−（ｎ）−ヘキシルオキシ）フェノールの本結晶形と、有機ポリマー用の１つまたはそれより多くの以下の通常の添加物とを、好ましくは、例えば質量比１：１０００〜１０００：１；  １：１００〜１００：１、１：１００〜１０：１または１：２０〜２０：１、特に１：５〜５：１で含有する安定剤混合物にも関する。
【００１７】
１．酸化防止剤
１．１ アルキル化モノフェノール、例えば２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、ノニルフェノールであって、側鎖内で直鎖または分枝鎖であるもの、例えば、２，６−ジ−ノニル−４−メチルフェノール、２，４−ジメチル−６−（１’−メチルウンデカ−１’−イル）フェノール、２，４−ジメチル−６−（１’−メチルヘプタデカ−１’−イル）フェノール、２，４−ジメチル−６−（１’−メチルトリデカ−１’−イル）フェノール、およびそれらの混合物。
【００１８】
１．２ アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００１９】
１．３ ヒドロキノンおよびアルキル化ヒドロキノン、例えば、２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００２０】
１．４ トコフェロール、例えば、α−トコフェロール、β−トコフェロール、γ−トコフェロール、δ−トコフェロール、およびそれらの混合物（ビタミンＥ）。
【００２１】
１．５ ヒドロキシル化チオジフェニルエーテル、例えば、２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス（２，６−ジメチル−４−ヒドロキシフェニル）−ジスルフィド。
【００２２】
１．６ アルキリデンビスフェノール、例えば、２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチル−フェニル）−３−ｎ−ドデシルメルカプトブタン、エチレングリコール  ビス［３，３−ビス（３’−ｔｅｒｔ−ブチル−４’−ヒドロキシフェニル）ブチレート］、ビス（３−ｔｅｒｔ−ブチル−４−ヒドロキシ−５−メチルフェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス−（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【００２３】
１．７ Ｏ−、Ｎ−、およびＳ−ベンジル化合物、例えば、３，５，３’，５’−テトラ−ｔｅｒｔ−ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−ｔｅｒｔ−ブチルベンジルメルカプトアセテート、トリス（３，５−ジ−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジルメルカプトアセテート。
【００２４】
１．８ ヒドロキシベンジル化マロネート、例えば、ジオクタデシル−２，２−ビス（３，５−ジ−ｔｅｒｔ−ブチル−２−ヒドロキシベンジル）マロネート、ジオクタデシル−２−（３−ｔｅｒｔ−ブチル−４−ヒドロキシ−５−メチルベンジル）マロネート、ジドデシルメルカプトエチル−２，２−ビス（３，５−ジ−ｔｅｒｔ−ブチル−４−ヒドロキシベンジル）マロネート、ビス［４−（１，１，３，３−テトラメチルブチル）フェニル］−２，２−ビス（３，５−ジ−ｔｅｒｔ−ブチル−４−ヒドロキシベンジル）マロネート。
【００２５】
１．９ 芳香族ヒドロキシベンジル化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００２６】
１．１０ トリアジン化合物、例えば２，４−ビス（オクチルメルカプト）−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス−（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス−（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００２７】
１．１１ ベンジルホスホネート、例えば、ジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル３，５−ジ−ｔｅｒｔ−ブチル−４−ヒドロキシベンジルホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００２８】
１．１２ アシルアミノフェノール、例えば、４−ヒドロキシラウルアニリド（ｈｙｄｒｏｘｙｌａｕｒａｎｉｌｉｄｅ）、４−ヒドロキシステアルアニリド、オクチル  Ｎ−（３，５−ジ−ｔｅｒｔ−ブチル−４−ヒドロキシフェニル）カルバメート。
【００２９】
１．１３ β−（３，５−ジ−ｔｅｒｔ−ブチル−４−ヒドロキシフェニル）プロピオン酸と下記とのエステル：  一価または多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００３０】
１．１４ β−（５−ｔｅｒｔ−ブチル−４−ヒドロキシ−３−メチルフェニル）プロピオン酸と下記とのエステル：  一価または多価アルコール、例えばメタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−ｔｅｒｔ−ブチル−４−ヒドロキシ−５−メチルフェニル）プロピオニルオキシ｝−１，１−ジメチルエチル］−２，４，８，１０−テトラオキサスピロ［５．５］−ウンデカン。
【００３１】
１．１５ β−（３，５−ジシクロヘキシル−４−ヒドロキシフェニル）プロピオン酸と下記とのエステル：  一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００３２】
１．１６ ３，５−ジ−ｔｅｒｔ−ブチル−４−ヒドロキシフェニル酢酸と下記とのエステル：  一価または多価アルコール、例えばメタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【００３３】
１．１７ β−（３，５−ジ−ｔｅｒｔ−ブチル−４−ヒドロキシフェニル）プロピオン酸のアミド、例えば、Ｎ，Ｎ’−ビス（３，５−ジ−ｔｅｒｔ−ブチル−４−ヒドロキシフェニルプロピオニル）ヘキサメチレンジアミド、Ｎ，Ｎ’−ビス（３，５−ジ−ｔｅｒｔ−ブチル−４−ヒドロキシ−フェニルプロピオニル）トリメチレンジアミド、Ｎ，Ｎ’−ビス（３，５−ジ−ｔｅｒｔ−ブチル−４−ヒドロキシフェニルプロピオニル）ヒドラジド、Ｎ，Ｎ’−ビス［２−（３−［３，５−ジ−ｔｅｒｔ−ブチル−４−ヒドロキシフェニル］プロピオニルオキシ）エチル］オキサミド  （Ｎａｕｇａｒｄ（登録商標）ＸＬ−１、供給元Ｕｎｉｒｏｙａｌ）。
【００３４】
１．１８ アスコルビン酸（ビタミンＣ）。
【００３５】
１．１９ アミン系酸化防止剤、例えば、Ｎ，Ｎ’−ジ−イソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチル−アミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、ｔｅｒｔ−オクチル化Ｎ−フェニル−１−ナフチルアミン、モノアルキル化およびジアルキル化ｔｅｒｔ−ブチル／ｔｅｒｔ−オクチルジフェニルアミンの混合物、モノアルキル化およびジアルキル化ノニルジフェニルアミンの混合物、モノアルキル化およびジアルキル化ドデシルジフェニルアミンの混合物、モノアルキル化およびジアルキル化イソプロピル／イソヘキシルジフェニルアミンの混合物、モノアルキル化およびジアルキル化ｔｅｒｔ−ブチルジフェニルアミンの混合物、２，３−ジヒドロ−３，３−ジメチル−４Ｈ−１，４−ベンゾチアジン、フェノチアジン、モノアルキル化およびジアルキル化ｔｅｒｔ−ブチル／ｔｅｒｔ−オクチルフェノチアジンの混合物、モノアルキル化およびジアルキル化ｔｅｒｔ−オクチル−フェノチアジンの混合物、Ｎ−アリルフェノチアジン、Ｎ，Ｎ，Ｎ’，Ｎ’−テトラフェニル−１，４−ジアミノブト−２−エン。
【００３６】
２． 紫外線吸収剤および光安定剤
２．１ ２−（２’−ヒドロキシフェニル）ベンゾトリアゾール、例えば、２−（２’−ヒドロキシ−５’−メチルフェニル）−ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロ−ベンゾトリアゾール、２−（３’−ｔｅｒｔ−ブチル−２’−ヒドロキシ−５’−メチルフェニル）−５−クロロ−ベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロ−ベンゾトリアゾール、２−（３’−ｔｅｒｔ−ブチル−５’−［２−（２−エチルヘキシルオキシ）−カルボニルエチル］−２’−ヒドロキシフェニル）−５−クロロ−ベンゾトリアゾール、２−（３’−ｔｅｒｔ−ブチル−２’−ヒドロキシ−５’−（２−メトキシカルボニルエチル）フェニル）−５−クロロ−ベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレン−ビス［４−（１，１，３，３−テトラメチルブチル）−６−ベンゾトリアゾール−２−イルフェノール］；  ２−［３’−ｔｅｒｔ−ブチル−５’−（２−メトキシカルボニルエチル）−２’−ヒドロキシフェニル］−２Ｈ−ベンゾトリアゾールと、ポリエチレングリコール３００とのエステル交換反応生成物；
【化２】
0005713678.tif 000004
ここで、前記Ｒ＝３’−ｔｅｒｔ−ブチル−４’−ヒドロキシ−５’−２Ｈ−ベンゾトリアゾール−２−イルフェニル、２−［２’−ヒドロキシ−３’−（α，α−ジメチルベンジル）−５’−（１，１，３，３−テトラメチルブチル）−フェニル］−ベンゾトリアゾール；  ２−［２’−ヒドロキシ−３’−（１，１，３，３−テトラメチルブチル）−５’−（α，α−ジメチルベンジル）−フェニル］ベンゾトリアゾール。
【００３７】
２．２ ２−ヒドロキシベンゾフェノン、例えば、４−ヒドロキシ、４−メトキシ、４−オクチルオキシ、４−デシルオキシ、４−ドデシルオキシ、４−ベンジルオキシ、４，２’，４’−トリヒドロキシおよび２’−ヒドロキシ−４，４’−ジメトキシ誘導体。
【００３８】
２．３ 置換された、および置換されていない安息香酸のエステル、例えば、４−ｔｅｒｔ−ブチル−フェニルサリチレート、フェニルサリチレート、オクチルフェニルサリチレート、ジベンゾイルレソルシノール、ビス（４−ｔｅｒｔ−ブチルベンゾイル）レソルシノール、ベンゾイルレソルシノール、２，４−ジ−ｔｅｒｔ−ブチルフェニル  ３，５−ジ−ｔｅｒｔ−ブチル−４−ヒドロキシベンゾエート、ヘキサデシル  ３，５−ジ−ｔｅｒｔ−ブチル−４−ヒドロキシベンゾエート、オクタデシル  ３，５−ジ−ｔｅｒｔ−ブチル−４−ヒドロキシベンゾエート、２−メチル−４，６−ジ−ｔｅｒｔ−ブチルフェニル  ３，５−ジ−ｔｅｒｔ−ブチル−４−ヒドロキシベンゾエート。
【００３９】
２．４ アクリレート、例えば、エチルα−シアノ−β，β−ジフェニルアクリレート、イソオクチル  α−シアノ−β，β−ジフェニルアクリレート、メチル  α−カルボメトキシシンナメート、メチル  α−シアノ−β−メチル−ｐ−メトキシシンナメート、ブチル  α−シアノ−β−メチル−ｐ−メトキシ−シンナメート、メチル  α−カルボメトキシ−ｐ−メトキシシンナメート、Ｎ−（β−カルボメトキシ−β−シアノビニル）−２−メチルインドリン、ネオペンチルテトラ（α−シアノ−β，β−ジフェニルアクリレート。
【００４０】
２．５ ニッケル化合物、例えば、２，２’−チオ−ビス［４−（１，１，３，３−テトラメチル−ブチル）フェノール］のニッケル錯体、例えば１：１または１：２錯体であって、さらなる配位子、例えばｎ−ブチルアミン、トリエタノールアミンまたはＮ−シクロヘキシルジエタノールミンを有するまたは有さないもの、ジブチルジチオカルバミン酸ニッケル、４−ヒドロキシ−３，５−ジ−ｔｅｒｔ−ブチルベンジルホスホン酸のモノアルキルエステル、例えばメチルまたはエチルエステルのニッケル塩、ケトキシムの、例えば２−ヒドロキシ−４−メチルフェニルウンデシルケトキシムのニッケル錯体、１−フェニル−４−ラウロイル−５−ヒドロキシピラゾールのニッケル錯体であって、さらなる配位子を有するもの、または有さないもの。
【００４１】
２．６ 立体障害アミン、例えば、炭酸  ビス（１−ウンデシルオキシ−２，２，６，６−テトラメチル−４−ピペリジル）エステル、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）  ｎ−ブチル−３，５−ジ−ｔｅｒｔ−ブチル−４−ヒドロキシベンジルマロネート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖状または環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状または環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ジ−（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−ア���ノプロピルアミノ）エタンと２，４，６−トリクロロ−１，３，５−トリアジン並びに４−ブチルアミノ−２，２，６，６−テトラメチルピペリジンとの縮合物（ＣＡＳ登録番号［１３６５０４−９６−６］）；  １，６−ヘキサンジアミンと２，４，６−トリクロロ−１，３，５−トリアジン、並びにＮ，Ｎ−ジブチルアミンと４−ブチルアミノ−２，２，６，６−テトラメチルピペリジンとの縮合物（ＣＡＳ登録番号［１９２２６８−６４−７］）；  Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ−［４，５］デカン、７，７，９，９−テトラメチル−２−シクロウンデシル−１−オキサ−３，８−ジアザ−４−オキソ−スピロ−［４，５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジンまたは１，２，２，６，６−ペンタメチル−４−アミノピペリジンとの反応生成物、２，４−ビス［Ｎ−（１−シクロヘキシルオキシ−２，２，６，６−テトラメチルピペリジン−４−ｙｌ）−Ｎ−ブチルアミノ］−６−（２−ヒドロキシエチル）アミノ−１，３，５−トリアジン、１−（２−ヒドロキシ−２−メチルプロポキシ）−４−オクタデカノイルオキシ−２，２，６，６−テトラメチルピペリジン、５−（２−エチルヘキサノイル）−オキシメチル−３，３，５−トリメチル−２−モルホリノン、Ｓａｎｄｕｖｏｒ  （Ｃｌａｒｉａｎｔ；  ＣＡＳ  登録番号［１０６９１７−３１−１］）、５−（２−エチルヘキサノイル）オキシメチル−３，３，５−トリメチル−２−モルホリノン、２，４−ビス−［（１−シクロヘキシルオキシ−２，２，６，６−ピペリジン−４−イル）ブチルアミノ］−６−クロロ−ｓ−トリアジンとＮ，Ｎ’−ビス（３−アミノプロピル）エチレンジアミン）との反応生成物、１，３，５−トリス（Ｎ−シクロヘキシル−Ｎ−（２，２，６，６−テトラメチルピペラジン−３−オン−４−イル）アミノ）−ｓ−トリアジン、１，３，５−トリス（Ｎ−シクロヘキシル−Ｎ−（１，２，２，６，６−ペンタメチルピペラジン−３−オン−４−イル）−アミノ）−ｓ−トリアジン。
【００４２】
２．７ オキサミド、例えば、４，４’−ジオクチルオキシオキサニリド、２，２’−ジエトキシオキサニリド、２，２’−ジオクチルオキシ−５，５’−ジ−ｔｅｒｔ−ブトキサニリド（ｂｕｔｏｘａｎｉｌｉｄｅ）、２，２’−ジドデシルオキシ−５，５’−ジ−ｔｅｒｔ−ブトキサニリド、２−エトキシ−２’−エチルオキサニリド、Ｎ，Ｎ’−ビス（３−ジメチルアミノプロピル）オキサミド、２−エトキシ−５−ｔｅｒｔ−ブチル−２’−エトキサニリド（ｅｔｈｏｘａｎｉｌｉｄｅ）、およびそれと２−エトキシ−２’−エチル−５，４’−ジ−ｔｅｒｔ−ブトキサニリドとの混合物、ｏ−およびｐ−メトキシ−二置換オキサニリドの混合物、およびｏ−およびｐ−エトキシ−二置換オキサニリドの混合物。
【００４３】
２．８ ２−（２−ヒドロキシフェニル）−１，３，５−トリアジン、例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン、２，４−ビス（４−［２−エチルヘキシルオキシ］−２−ヒドロキシフェニル）−６−（４−メトキシフェニル）−１，３，５−トリアジン、２−［２−ヒドロキシ−４−（１−（イソオクチルオキシカルボニル）エトキシ）フェニル］−４，６−ジフェニル−１，３，５−トリアジン。
【００４４】
２．９ キノリン誘導体、例えば市販のＵＶＩＮＵＬ（登録商標）Ｓ−Ｐａｃｋ。
【００４５】
２．１０ ベンゾオキサジノン誘導体、例えば市販のＣＹＡＳＯＲＢ（登録商標）ＵＶ  ３６３８。
【００４６】
３． 金属不活性化剤、例えば、Ｎ，Ｎ’−ジフェニルオキサミド、Ｎ−サリチラール−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【００４７】
４． ホスフィットおよびホスホナイト、例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−ｔｅｒｔ−ブチルフェニル）ホスフィット、ジイソデシルペンタエリトリトールジホスフィット、ビス（２，４−ジ−ｔｅｒｔ−ブチルフェニル）ペンタエリトリトールジホスフィット、ビス（２，４−ジ−クミルフェニル）ペンタエリトリトールジホスフィット、ビス（２，６−ジ−ｔｅｒｔ−ブチル−４−メチルフェニル）ペンタエリトリトールジホスフィット、ジイソデシルオキシペンタエリトリトールジホスフィット、ビス（２，４−ジ−ｔｅｒｔ−ブチル−６−メチルフェニル）−ペンタエリトリトールジホスフィット、ビス（２，４，６−トリス（ｔｅｒｔ−ブチルフェニル）ペンタエリトリトールジホスフィット、トリステアリルソルビトールトリホスフィット、テトラキス（２，４−ジ−ｔｅｒｔ−ブチルフェニル）  ４，４’−ビフェニレンジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット、６−フルオロ−２，４，８，１０−テトラ−ｔｅｒｔ−ブチル−１２−メチル−ジベンズ［ｄ，ｇ］−１，３，２−ジオキサホスホシン、２，２’，２’’−ニトリロ−［トリエチルトリス（３，３’，５，５’−テトラ−ｔｅｒｔ−ブチル−１，１’−ビフェニル−２，２’−ジイル）ホスフィット］、２−エチルヘキシル（３，３’，５，５’−テトラ−ｔｅｒｔ−ブチル−１，１’−ビフェニル−２，２’−ジイル）ホスフィット、５−ブチル−５−エチル−２−（２，４，６−トリ−ｔｅｒｔ−ブチルフェノキシ）−１，３，２−ジオキサホスフィラン。
【００４８】
下記のホスフィットが特に好ましい：
トリス（２，４−ジ−ｔｅｒｔ−ブチルフェニル）ホスフィット（ｌｒｇａｆｏｓ（登録商標）１６８、Ｃｉｂａ  Ｓｐｅｃｉａｌｔｙ  Ｃｈｅｍｉｃａｌｓ  Ｉｎｃ）、トリス（ノニルフェニル）ホスフィット、
【化３−１】
0005713678.tif 000005
【化３−２】
0005713678.tif 000006
【００４９】
５． ヒドロキシルアミン、例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化タローアミンから誘導されるＮ，Ｎ−ジアルキルヒドロキシルアミン。
【００５０】
６． ニトロン、例えば、Ｎ−ベンジル−アルファ−フェニルニトロン、Ｎ−エチル−アルファ−メチルニトロン、Ｎ−オクチル−アルファ−ヘプチルニトロン、Ｎ−ラウリル−アルファ−ウンデシルニトロン、Ｎ−テトラデシル−アルファ−トリデシルニトロン（ｔｒｉｄｅｃｙｌｎｎｉｔｒｏｎｅ）、Ｎ−ヘキサデシル−アルファ−ペンタデシルニトロン、Ｎ−オクタデシル−アルファ−ヘプタデシルニトロン、Ｎ−ヘキサデシル−アルファ−ヘプタデシルニトロン、Ｎ−オクタデシル−アルファ−ペンタデシルニトロン、Ｎ−ヘプタデシル−アルファ−ヘプタ−デシルニトロン、Ｎ−オクタデシル−アルファ−ヘキサデシルニトロン、水素化タローアミンから誘導されるＮ，Ｎ−ジアルキルヒドロキシルアミンから誘導されるニトロン。
【００５１】
７． チオ相乗剤、例えば、ジラウリルチオジプロピオネート、ジミリスチルチオジプロピオネート（ｄｉｍｉｓｔｒｙｌ  ｔｈｉｏｄｉｐｒｏｐｉｏｎａｔｅ）、ジステアリルチオジプロピオネート、またはジステアリルジスルフィド。
【００５２】
８． 過酸化物除去剤、例えば、β−チオジプロピオン酸のエステル、例えば、ラウリル、ステアリル、ミリスチルまたはトリデシルエステル、メルカプトベンズイミダゾールまたは２−メルカプトベンズイミダゾールの亜鉛塩、ジブチルジチオカルバミン酸亜鉛、ジオクタデシルジスルフィド、ペンタエリトリトールテトラキス（β−ドデシルメルカプト）プロピオネート。
【００５３】
９． ポリアミド安定剤、例えば銅塩とヨウ化物および／またはリン化合物、および二価のマンガンの塩との組み合わせ；  鉄に基づく安定剤、例えばＵＳ−Ａ−２００８／０１４６７１７号、ＵＳ−Ａ−２００８／０１４６７１８号、ＥＰ−Ａ−１４９８４４５号、およびＷＯ−Ａ−２００５／００７７２７号内に記載されるもの、特に元素状鉄、またはＦｅ2Ｏ3。
【００５４】
１０． 塩基性補助安定剤、例えば、メラミン、ポリビニルピロリドン、ジシアンジアミド、トリアリルシアヌレート、ウレア誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモンまたはピロカテコール酸亜鉛。
【００５５】
１１． 成核剤、例えば、無機物質、例えば滑石、金属酸化物、例えば二酸化チタンまたはマグネシウム酸化物、好ましくはアルカリ土類金属の燐酸塩、炭酸塩または硫酸塩；  有機化合物、例えばモノカルボン酸またはポリカルボン酸およびそれらの塩、例えば４−ｔｅｒｔ−ブチル安息香酸、アジピン酸、ジフェニル酢酸、コハク酸ナトリウムまたは安息香酸ナトリウム；  ポリマー化合物、例えばイオン性コポリマー（イオノマー）。特に好ましくは、１，３：２，４−ビス（３’，４’−ジメチルベンジリデン）ソルビトール、１，３：２，４−ジ（パラメチルジベンジリデン）ソルビトール、および１，３：２，４−ジ（ベンジリデン）ソルビトールである。
【００５６】
１２． 充填剤および強化剤、例えば、炭酸カルシウム、シリケート、ガラス繊維、ガラスビーズ、アスベスト、タルク、カオリン、マイカ、硫酸バリウム、金属酸化物および水酸化物、カーボンブラック、グラファイト、木粉および他の天然物の粉末または繊維、合成繊維。
【００５７】
１３． 他の添加物、例えば、可塑剤、潤滑剤、乳化剤、顔料、流動添加剤、触媒、流れ調整剤、蛍光増白剤、防炎加工剤、帯電防止剤および膨張剤。
【００５８】
１４． ベンゾフラノンおよびインドリノン、例えば、Ｕ．Ｓ．４３２５８６３号；  Ｕ．Ｓ．４３３８２４４号；  Ｕ．Ｓ．５１７５３１２号；  Ｕ．Ｓ．５２１６０５２号；  Ｕ．Ｓ．５２５２６４３号；  ＤＥ−Ａ−４３１６６１１号；  ＤＥ−Ａ−４３１６６２２号；  ＤＥ−Ａ−４３１６８７６号；  ＥＰ−Ａ−０５８９８３９号、ＥＰ−Ａ−０５９１１０２号；  ＥＰ−Ａ−１２９１３８４号、ＵＳ−Ａ−２００６／０１３５７９２号内に開示されているもの、あるいは３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］ベンゾフラン−２−オン、３，３’−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチルベンゾフラン−２−オン、３−（３，５−ジメチル−４−ピバロイルオキシフェニル）−５，７−ジ−ｔｅｒｔ−ブチルベンゾフラン−２−オン、３−（３，４−ジメチルフェニル）−５，７−ジ−ｔｅｒｔ−ブチルベンゾフラン−２−オン、３−（２，３−ジメチルフェニル）−５，７−ジ−ｔｅｒｔ−ブチルベンゾフラン−２−オン、３−（２−アセチル−５−イソオクチルフェニル）−５−イソオクチルベンゾフラン−２−オン、５，７−ジ−ｔｅｒｔ−ブチル−３−（４−ヒドロキシフェニル）ベンゾフラン−２−オン、５，７−ジ−ｔｅｒｔ−ブチル−３−［４−（２−ヒドロキシエトキシ）フェニル］ベンゾフラン−２−オン、５，７−ジ−ｔｅｒｔ−ブチル−３−［４−Ｒ*−フェニル］ベンゾフラン−２−オン（前記Ｒ*は基
【化４】
0005713678.tif 000007
である）。
【００５９】
通常の添加物は、好ましくは式
【化５】
0005713678.tif 000008
の二価の基を含有する立体障害アミン化合物；特に上記のリストの項目２．６から選択されるものである。
【００６０】
特に好ましい実施態様によれば、本結晶形と立体障害アミンとの質量比は例えば１０００：１〜１：１０００、または１：１００〜１０：１、特に１：１０〜１０：１である。
【００６１】
項目２．１、２．２および２．８から選択されるさらなるＵＶ吸収剤も、通常の添加物として好ましい。シアノアクリレートに基づくＵＶ吸収剤もまた、通常の添加物として興味深い。
【００６２】
他の通常の添加物は、ホスフェートまたはホスホナイト、特に上記のリストの項目４に記載されるものである。
【００６３】
本発明のさらなる実施態様は、光、熱、または酸化によって誘導される分解を受ける有機材料と、２−（４，６−ビス−ビフェニル−４−イル−１，３，５−トリアジン−２−イル）−５−（２−エチル−ヘキシルオキシ）フェノールの本結晶形とを含有する組成物である。
【００６４】
適した有機材料の例は下記である：
１．  モノオレフィンおよびジオレフィンのポリマー、例えばポリプロピレン、ポリイソブチレン、ポリブト−１−エン、ポリ−４−メチルペント−１−エン、ポリビニルシクロヘキサン、ポリイソプレンまたはポリブタジエン、並びにシクロオレフィンのポリマー、例えばシクロペンテンまたはノルボルネン、ポリエチレン（随意に架橋していてよい）、例えば高密度ポリエチレン（ＨＤＰＥ）、高密度高分子量ポリエチレン（ＨＤＰＥ−ＨＭＷ）、高密度超高分子量ポリエチレン（ＨＤＰＥ−ＵＨＭＷ）、中密度ポリエチレン（ＭＤＰＥ）、低密度ポリエチレン（ＬＤＰＥ）、直鎖状低密度ポリエチレン（ＬＬＤＰＥ）、（ＶＬＤＰＥ）および（ＵＬＤＰＥ）。
【００６５】
ポリオレフィン、即ち、前記の段落に例示されたモノオレフィンのポリマー、好ましくはポリエチレンおよびポリプロピレンは種々の方法、および特に以下の方法によって製造され得る：
ａ）  ラジカル重合（通常、高圧且つ高温下にて）。
ｂ）  通常、周期律表のＩＶｂ、Ｖｂ、ＶＩｂまたはＶＩＩＩ族の１つまたはそれより多くの金属を含有する触媒を使用した触媒重合。それらの金属は通常、１つまたはそれより多くの配位子、典型的にはオキシド、ハライド、アルコレート、エステル、エーテル、アミン、アルキル、アルケニル、および／またはアリールを有し、それらはπまたはσ配位のいずれであってもよい。それらの金属錯体は遊離した形態か、あるいは基材、典型的には活性化塩化マグネシウム、塩化チタン（ＩＩＩ）、アルミナまたはケイ素酸化物上に固定されていてよい。それらの触媒は重合媒体中で可溶性または不溶性であってよい。重合において、該触媒をそれのみで使用するか、あるいはさらなる活性剤、典型的には金属アルキル、金属水素化物、金属アルキルハライド、金属アルキルオキシドまたは金属アルキルオキサンを使用してもよく、前記の金属は周期律表のＩａ、ＩＩａおよび／またはＩＩＩａ族の元素である。前記の活性剤を適宜、さらなるエステル、エーテル、アミンまたはシリルエーテル基で変性してもよい。それらの触媒系は通常、Ｐｈｉｌｌｉｐｓ、Ｓｔａｎｄａｒｄ  Ｏｉｌ  Ｉｎｄｉａｎａ、Ｚｉｅｇｌｅｒ（−Ｎａｔｔａ）、ＴＮＺ（ＤｕＰｏｎｔ）、メタロセンまたはシングルサイト触媒（ＳＳＣ）と称される。
【００６６】
２．  １）で述べられたポリマーの混合物、例えばポリプロピレンとポリイソブチレンとの混合物、ポリプロピレンとポリエチレンとの混合物（例えばＰＰ／ＨＤＰＥ、ＰＰ／ＬＤＰＥ）、および異なる型のポリエチレンの混合物（例えばＬＤＰＥ／ＨＤＰＥ）。
【００６７】
３．  モノオレフィンおよびジオレフィンのお互いの、または他のビニルモノマーとのコポリマー、例えば、エチレン／プロピレンコポリマー、直鎖状低密度ポリエチレン（ＬＬＤＰＥ）およびそれらと低密度ポリエチレン（ＬＤＰＥ）との混合物、プロピレン／ブト−１−エンコポリマー、プロピレン／イソブチレンコポリマー、エチレン／ブト−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えばエチレン／ノルボルネン、例えばＣＯＣ）、エチレン／１−オレフィンコポリマー、ここで１−オレフィンはインサイチューで生成される；  プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマーまたはエチレン／アクリル酸コポリマーおよびそれらの塩（イオノマー）、並びにエチレンとプロピレンおよびジエン、例えばヘキサジエン、ジシクロペンタジエンまたはエチリデン−ノルボルネンとのターポリマー、；および、かかるコポリマー同士の、および上記１）で述べられたポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ、および交互またはランダムなポリアルキレン／一酸化炭素コポリマーおよびそれらと他のポリマーとの混合物、例えばポリアミド。
【００６８】
４．  炭化水素樹脂（例えばＣ5〜Ｃ9）。それらの水素化変性物（例えば粘着付与剤）およびポリアルキレンとデンプンとの混合物を含む。
【００６９】
１）〜４）からのホモポリマーおよびコポリマーは、シンジオタクチック、アイソタクチック、ヘミアイソタクチック、またはアタクチックを含む任意の立体構造を有してよく、ここで、アタクチックポリマーが好ましい。ステレオブロックポリマーも含まれる。
【００７０】
５．  ポリスチレン、ポリ（ｐ−メチルスチレン）、ポリ（α−メチルスチレン）。
【００７１】
６．  スチレン、α−メチルスチレン、ビニルトルエンの全ての異性体、特にｐ−ビニルトルエン、エチルスチレン、プロピルスチレン、ビニルビフェニル、ビニルナフタレンおよびビニルアントラセンの全ての異性体、およびそれらの混合物を含む、ビニル芳香族モノマーから誘導される芳香族ホモポリマーおよびコポリマー。ホモポリマーおよびコポリマーは、シンジオタクチック、アイソタクチック、ヘミアイソタクチック、またはアタクチックを含む任意の立体構造を有してよく、ここで、アタクチックポリマーが好ましい。ステレオブロックポリマーも含まれる。
【００７２】
６ａ．  エチレン、プロピレン、ジエン、ニトリル、酸、マレイン酸無水物、マレイミド、酢酸ビニルおよび塩化ビニルまたはアクリル誘導体およびそれらの混合物、例えばスチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；耐衝撃性スチレンコポリマーと他のポリマーとの混合物、例えばポリアクリレート、ジエンポリマーまたはエチレン／プロピレン／ジエンターポリマー；およびスチレンのブロックコポリマー、例えば、スチレン／ブタジエン／スチレン、スチレン／イソプレン／スチレン、スチレン／エチレン／ブチレン／スチレンまたはスチレン／エチレン／プロピレン／スチレンから選択される、先述のビニル芳香族モノマーおよびコモノマーを含むコポリマー。
【００７３】
６ｂ．  ６）で述べられたポリマーの水素化から誘導される水素化芳香族ポリマー。特にアタクチックポリスチレンを水素化することによって製造されるポリシクロヘキシルエチレン（ＰＣＨＥ）を含み、それはしばしばポリビニルシクロヘキサン（ＰＶＣＨ）として示される。
【００７４】
６ｃ．  ６ａ）で述べられたポリマーの水素化から誘導される水素化芳香族ポリマー。
【００７５】
ホモポリマーおよびコポリマーは、シンジオタクチック、アイソタクチック、ヘミアイソタクチック、またはアタクチックを含む任意の立体構造を有してよく、ここで、アタクチックポリマーが好ましい。ステレオブロックポリマーも含まれる。
【００７６】
７．  ビニル芳香族モノマー、例えばスチレンまたはα−メチルスチレンのグラフトコポリマー、例えばポリブタジエン上のスチレン、ポリブタジエン−スチレンまたはポリブタジエン−アクリロニトリルコポリマー上のスチレン；ポリブタジエン上のスチレンおよびアクリロニトリル（またはメタクリロニトリル）；ポリブタジエン上のスチレン、アクリロニトリルおよびメチルメタクリレート；ポリブタジエン上のスチレンおよびマレイン酸無水物；ポリブタジエン上のスチレン、アクリロニトリルおよびマレイン酸無水物またはマレイミド；ポリブタジエン上のスチレンおよびマレイミド；ポリブタジエン上のスチレンおよびアルキルアクリレートまたはメタクリレート；エチレン／プロピレン／ジエンターポリマー上のスチレンおよびアクリロニトリル；ポリアルキルアクリレートまたはポリアルキルメタクリレート上のスチレンおよびアクリロニトリル、アクリレート／ブタジエンコポリマー上のスチレンおよびアクリロニトリル、並びにそれらと６）で示されたコポリマーとの混合物、例えばＡＢＳ、ＭＢＳ、ＡＳＡまたはＡＥＳポリマーとして公知のコポリマー混合物。
【００７７】
８．  ハロゲン含有ポリマー、例えばポリクロロプレン、塩化ゴム、イソブチレン−イソプレンの塩素化および臭素化コポリマー（ハロブチルゴム）、塩素化またはスルホ塩素化（ｓｕｌｐｈｏｃｈｌｏｒｉｎａｔｅｄ）ポリエチレン、エチレンと塩素化エチレンとのコポリマー、エピクロロヒドリンホモポリマーおよびコポリマー、特にハロゲン含有ビニル化合物のポリマー、例えばポリ塩化ビニル、ポリ塩化ビニリデン、ポリフッ化ビニル、ポリフッ化ビニリデン、並びにそれらのコポリマー、例えば塩化ビニル／塩化ビニリデン、塩化ビニル／酢酸ビニルまたは塩化ビニリデン／酢酸ビニルコポリマー。
【００７８】
９．  α，β−不飽和酸から誘導されるポリマーおよびその誘導体、例えばポリアクリレートおよびポリメタクリレート；ポリメチルメタクリレート、ポリアクリルアミドおよびポリアクリロニトリル、ブチルアクリレートを用いたそれらの耐衝撃性改質物。
【００７９】
１０．  ９）で述べられたモノマー同士の、または他の不飽和モノマーとのコポリマー、例えばアクリロニトリル／ブタジエンコポリマー、アクリロニトリル／アルキルアクリレートコポリマー、アクリロニトリル／アルコキシアルキルアクリレートまたはアクリロニトリル／ビニルハライドコポリマーまたはアクリロニトリル／アルキルメタクリレート／ブタジエンターポリマー。
【００８０】
１１．  不飽和アルコールおよびアミンまたはアシル誘導体またはそれらのアセタールから誘導されるポリマー、例えばポリビニルアルコール、ポリビニルアセテート、ポリビニルステアレート、ポリビニルベンゾエート、ポリビニルマレエート、ポリビニルブチラール、ポリアリルフタレートまたはポリアリルメラミン；並びにそれらと上記の１）で述べられたオレフィンとのコポリマー。
【００８１】
１２．  環状エーテルのホモポリマーおよびコポリマー、例えばポリアルキレングリコール、ポリエチレンオキシド、ポリプロピレンオキシド、またはそれらとビスグリシジルエーテルとのコポリマー。
【００８２】
１３．  ポリアセタール、例えばポリオキシメチレン、およびコモノマーとしてエチレンオキシドを含有するそれらのポリオキシメチレン；熱可塑性ポリウレタン、アクリレートまたはＭＢＳで変性されたポリアセタール。
【００８３】
１４．  ポリフェニレンオキシドおよびスルフィド、およびポリフェニレンオキシドとスチレンポリマーまたはポリアミドとの混合物。
【００８４】
１５．  一方は末端にヒドロキシル基を有するポリエーテル、ポリエステルまたはポリブタジエン、且つ他方は脂肪族または芳香族ポリイソシアネートから誘導されるポリウレタン、並びにそれらの前駆体。
【００８５】
１６．  ジアミンおよびジカルボン酸から、および／またはアミノカルボン酸または相応するラクタムから誘導されるポリアミドおよびコポリアミド、例えばポリアミド４、ポリアミド６、ポリアミド６／６、６／１０、６／９、６／１２、４／６、１０／１０、または１２／１２、ポリアミド１１、ポリアミド１２、ｍ−キシレンジアミンおよびアジピン酸から出発する芳香族ポリアミド（例えばナイロン  ＭＸＤ６）；ヘキサメチレンジアミンおよびイソフタル酸または／およびテレフタル酸から製造され、且つ変性剤としてのエラストマーを有するまたは有さないポリアミド、例えばポリ−２，４，４−トリメチルヘキサメチレンテレフタルアミドまたはポリ−ｍ−フェニレンイソフタルアミド；および同様に上述のポリアミドと、ポリオレフィン、オレフィンコポリマー、イオノマー、あるいは化学結合またはグラフトされたエラストマーとのブロックコポリマー；またはポリエーテル、例えばポリエチレングリコール、ポリプロピレングリコールまたはポリテトラメチレングリコールとのブロックコポリマー；並びにＥＰＤＭまたはＡＢＳで変性されたポリアミドまたはコポリアミド；および加工の間に縮合したポリアミド（ＲＩＭポリアミド系）。
【００８６】
１７．  ポリウレア、ポリイミド、ポリアミド−イミド、ポリエーテルイミド、ポリエステルイミド、ポリヒダントインおよびポリベンズイミダゾール。
【００８７】
１８．  ジカルボン酸およびジオールから誘導される、および／またはヒドロキシカルボン酸または相応するラクトンまたはラクチドから誘導されるポリエステル、例えばポリエチレンテレフタレート、ポリブチレンテレフタレート、ポリ−１，４−ジメチロールシクロヘキサンテレフタレート、ポリアルキレンナフタレートおよびポリヒドロキシベンゾエート、並びに末端にヒドロキシル基を有するポリエーテルから誘導されるコポリエーテルエステル；および同様にポリカーボネートまたはＭＢＳで変性されたポリエステル。コポリエステルは例えば、限定されずに、ポリブチレンスクシネート／テレフタレート、ポリブチレンアジペート／テレフタレート、ポリテトラメチレンアジペート／テレフタレート、ポリブチレンスクシネート／アジペート、ポリブチレンスクシネート／カーボネート、ポリ−３−ヒドロキシブチレート／オクタノエートコポリマー、ポリ−３−ヒドロキシブチレート／ヘキサノエート／デカノエートターポリマーを含んでよい。さらには、脂肪族ポリエステルは例えば、限定されずに、ポリ（ヒドロキシアルカノエート）の類、特に、ポリ（プロピオラクトン）、ポリ（ブチロラクトン）、ポリ（ピバロラクトン）、ポリ（バレロラクトン）およびポリ（カプロラクトン）、ポリエチレンスクシネート、ポリプロピレンスクシネート、ポリブチレンスクシネート、ポリヘキサメチレンスクシネート、ポリエチレンアジペート、ポリプロピレンアジペート、ポリブチレンアジペート、ポリヘキサメチレンアジペート、ポリエチレンオキサレート、ポリプロピレンオキサレート、ポリブチレンオキサレート、ポリヘキサメチレンオキサレート、ポリエチレンセバケート、ポリプロピレンセバケート、ポリブチレンセバケートおよびポリ乳酸（ＰＬＡ）並びにポリカーボネートまたはＭＢＳで変性された相応するポリエステルを含んでよい。用語"ポリ乳酸（ＰＬＡ）"は、好ましくはポリ−Ｌ−ラクチドのホモポリマーおよびそれと他のポリマーとの任意の配合物または合金；乳酸またはラクチドと他のモノマー、例えばヒドロキシカルボン酸、例えばグリコール酸、３−ヒドロキシ酪酸、４−ヒドロキシ酪酸、４−ヒドロキシ吉草酸、５−ヒドロキシ吉草酸、６−ヒドロキシ−カプロン酸およびそれらの環式形態とのコポリマーを示す；  用語"乳酸"または"ラクチド"は、Ｌ−乳酸、Ｄ−乳酸、それらの混合物および二量体、即ちＬ−ラクチド、Ｄ−ラクチド、メソ−ラクチド、およびそれらの任意の混合物を含む。
【００８８】
１９．  ポリカーボネートおよびポリエステルカーボネート。
【００８９】
２０．  ポリケトン。
【００９０】
２１．  ポリスルホン、ポリエーテルスルホン、およびポリエーテルケトン。
【００９１】
２２．  一方でアルデヒド、且つ他方でフェノール、ウレアおよびメラミンから誘導される架橋ポリマー、例えばフェノール／ホルムアルデヒド樹脂、ウレア／ホルムアルデヒド樹脂、およびメラミン／ホルムアルデヒド樹脂。
【００９２】
２３．  乾燥型および非乾燥型アルキド樹脂。
【００９３】
２４．  飽和および不飽和ジカルボン酸と多価アルコール、および架橋剤としてのビニル化合物とのコポリエステルから誘導される不飽和ポリエステル樹脂、および同様にそれらの低燃焼性のハロゲン含有変性物。
【００９４】
２５．  置換アクリレートから誘導される架橋可能なアクリル樹脂、例えばエポキシアクリレート、ウレタンアクリレート、またはポリエステルアクリレート。
【００９５】
２６．  メラミン樹脂、ウレア樹脂、イソシアネート、イソシアヌレート、ポリイソシアネートまたはエポキシ樹脂で架橋されたアルキド樹脂、ポリエステル樹脂、およびアクリレート樹脂。
【００９６】
２７．  脂肪族、脂環式、ヘテロ環式または芳香族グリシジル化合物から誘導される架橋エポキシ樹脂、例えばビスフェノールＡおよびビスフェノールＦのジグリシジルエーテルの生成物であって、通例の硬化剤、例えば無水物またはアミンを用い、促進剤を用いて、または用いないで架橋されているもの。
【００９７】
２８．  天然ポリマー、例えばセルロース、ゴム、ゼラチン、および化学的に変性されたそれらのホモロガス誘導体、例えばセルロースアセテート、セルロースプロピオネート、およびセルロースブチレート、またはセルロースエーテル、例えばメチルセルロース；並びにロジンおよびそれらの誘導体；またはポリ−β−ヒドロキシブチレート。
【００９８】
２９．  上述のポリマーの混合物（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ  ６．６およびコポリマー、ＰＡ／ＨＤＰＥ、ＰＡ／ＰＰ、ＰＡ／ＰＰＯ、ＰＢＴ／ＰＣ／ＡＢＳ、ＰＢＴ／ＰＥＴ／ＰＣまたはＰＰＯ／ＨＩＰＳ／ＰＡ。
【００９９】
３０．  純粋なモノマー化合物、またはかかる化合物の混合物である、天然発生および合成の有機材料、例えば鉱油、動物性脂肪および植物性脂肪、油およびワックス、または合成エステル（例えばフタレート、アジペート、ホスフェートまたはトリメリテート）に基づく油、脂肪、およびワックス、および同様に合成エステルと鉱油との任意の質量比での混合物、典型的には紡糸組成物（ｓｐｉｎｎｉｎｇ  ｃｏｍｐｏｓｉｔｉｏｎ）として使用されるもの、並びにかかる材料の水性エマルション。
【０１００】
３１．  天然または合成ゴムの水性エマルション、例えば天然ラテックス、またはカルボキシル化スチレン／ブタジエンコポリマーのラテックス。
【０１０１】
該有機材料は、例えば、合成ポリマー、好ましくは半透明または透明な合成有機ポリマーであり、且つ、随意に着色剤または顔料を用いて着色されてよい。
【０１０２】
同様に、適した材料は例えばポリオレフィン、例えばポリエチレン、ポリプロピレン、またはエチレンまたはプロピレンのコポリマーである。
【０１０３】
同様に、好ましい有機材料は、エンジニアリングプラスチック、例えばアクリロニトリルブタジエンスチレン  （ＡＢＳ）、アクリル酸エステル／スチレンアクリロニトリルコポリマー（ＡＳＡ）、ポリメチルメタクリレート（ＰＭＭＡ）、ポリカーボネート（ＰＣ）、ポリアミド（ＰＡ）、ポリブチレンテレフタレート（ＰＢＴ）、ポリエチレンテレフタレート  （ＰＥＴ）、ポリエチレンテレフタレートグリコール（ＰＥＴＧ）、ポリフェニレンオキシド（ＰＰＯ）、ポリスルホン（ＰＳＵ）、ポリエーテルスルホン（ＰＥＳＵ）、ポリエーテルケトン（ＰＥＫ）、ポリエーテルエーテルケトン（ＰＥＥＫ）またはポリイミドである。
【０１０４】
上記のリストの項目１３〜１９で指定されたポリマーもまた興味深い。それらのポリマーの中で、好ましいのはポリカーボネート、アクリルポリマー、ポリエステル、ポリアミド、ポリアセタール、ポリフェニレンスルフィド、特にアクリル、ポリエステルまたはポリカーボネートである。
【０１０５】
さらなる好ましい材料は、
ポリメチルメタクリレート（ＰＭＭＡ）とポリフッ化ビニリデン（ｐｏｌｙｖｉｎｙｌｉｄｅｎｅ  ｆｌｏｕｒｉｄｅ）（ＰＶＤＦ）との配合物、
エチレン酢酸ビニル（ＥＶＡ）膜、
一軸延伸ポリプロピレン（ＯＰＰ）膜、
二軸延伸ポリプロピレン（ＢＯＰＰ）膜、
低密度ポリエチレン（ＬＤＰＥ）物品、
直鎖状低密度ポリエチレン（ＬＬＤＰＥ）物品、
高密度ポリエチレン（ＨＤＰＥ）物品、および
同時押出によって得られるポリプロピレン（ＰＰ）物品である。
【０１０６】
同様に好ましいのは、同時押出されたポリメチルメタクリレート（ＰＭＭＡ）積層物、特にポリ塩化ビニル（ＰＶＣ）、ポリカーボネート（ＰＣ）、ポリエステル、または不飽和ポリエステル樹脂上に押し出されたＰＭＭＡである。
【０１０７】
一般に、合金もまた好ましい材料として挙げられる。
【０１０８】
他の群の好ましい材料は下記である：
同時押出されたポリカーボネート（ＰＣ）物品、特にポリメチルメタクリレートコポリマーまたは耐衝撃性改質ポリメチルメタクリレート上のＰＣ、
ポリメチルメタクリレート（ＰＭＭＡ）膜および積層物、
ポリエチレンテレフタレート（ＰＥＴ）膜および同時押出されたシート、
ポリエチレンテレフタレートコポリマー（ＰＥＴＧ）膜およびシート、
グリコール変性ポリエステル物品、
アクリレートスチレンアクリロニトリル同時押出物品、特に積層膜、
スチレン系同時押出物品、特に積層膜、
スチレン系コポリマー物品、
ポリエステル物品、
ポリカーボネート物品、
環状オレフィンポリマー（ＣＯＰ）物品、
トリアセチルセルロース（ＴＡＣ）物品。
【０１０９】
本結晶形の量およびさらなる通常の添加物の量は、安定化される基材の性質によって、および意図されている最終用途によって決定される。安定化される材料に対して、例えば０．００１〜１０質量％、好ましくは０．０１〜５質量％の本結晶形、および随意に通常の添加物をそれぞれ用いることが有利である。
【０１１０】
安定化される材料に対して０．０００１〜０．０３質量％の本新規結晶形、および安定化される材料に対して０．０５〜０．５質量％の種々の光安定剤、例えば上記の項目２で挙げられたものを適用することも可能である。
【０１１１】
いくつかの添加物、例えば充填剤（例えばガラス繊維）、難燃剤等をより高い装填率で、例えばポリマーの６０質量％、または５０質量％まで、特に３０質量％まで、使用してもよい。
【０１１２】
本結晶形または本安定剤混合物を、被膜、例えば表面被膜、または写真用材料のための結合剤を含む組成物中で使用してもよい。
【０１１３】
本安定剤混合物の添加物を、安定化される材料に個々で、または混合物として添加できる。望まれる場合、個々の成分を互いに混合した後、例えば乾いた状態で、圧縮によって、または溶融物として、ポリマー中に取り込む。
【０１１４】
本結晶形および随意に１つまたはそれより多くの通常の添加物のポリマー内への取り込みを、通例の方法、例えば粉末形態での乾式混合、または例えば不活性溶剤、水または油中での、溶液、分散液または懸濁液の形態での湿式混合によって実施する。本結晶形および随意に１つまたはそれより多くの通常の添加物の取り込みを、例えば成形の前後に、あるいは、溶解された、または分散された本結晶形および随意に１つまたはそれより多くの通常の添加物をポリマー材料に適用または添加することによって、次に溶剤または懸濁剤／分散剤を除去して、または除去しないで、実施できる。例えば乾燥した混合物または粉末または溶液または分散液、懸濁液または溶融物から加工装置（例えば押出機、ミキサー等）内への直接的な添加が可能である。
【０１１５】
取り込みを原則的には、攪拌装置を装備した任意の加熱可能な容器内、例えば密閉装置、例えばニーダ、混合機または攪拌容器内で実施できる。取り込みを好ましくは押出機またはニーダ内で実施する。取り込みを不活性雰囲気下、また同様に酸素の存在中で実施してよい。
【０１１６】
ポリマーの溶融および混合のための任意の通常の装置を本結晶形および随意に１つまたはそれより多くの添加物の添加のために使用できる。適した装置は例えば、上述のものであり、当該技術分野で公知である。
【０１１７】
好ましくは、本結晶形および随意に１つまたはそれより多くの通常の添加物を、押出機内での加工工程の間に添加する。特に好ましい加工装置は、一軸スクリュー押出機、逆方向または同方向に回転する二軸スクリュー押出機、遊星歯車型押出機またはニーダである。加工機は、負圧を印加できる１つまたはそれより多くの脱気容器を装備できる。
【０１１８】
適した押出機およびニーダは、例えばＨａｎｄｂｕｃｈ  ｄｅｒ  Ｋｕｎｓｔｓｔｏｆｆｅｘｔｒｕｓｉｏｎ、Ｖｏｌ．１  Ｇｒｕｎｄｌａｇｅｎ、Ｆ．Ｈｅｎｓｅｎ、Ｗ．Ｋｎａｐｐｅ、Ｈ．Ｐｏｔｅｎｔｅ編集、１９８９、ｐｐ．３〜７、ＩＳＢＮ：３−４４６−１４３３９−４（Ｖｏｌ．２  Ｅｘｔｒｕｓｉｏｎｓａｎｌａｇｅｎ  １９８６、ＩＳＢＮ  ３−４４６−１４３２９−７）内に記載されている。
【０１１９】
スクリュー長は例えば、１〜６０、好ましくは３５〜４８のスクリュー直径であってよい。スクリューの回転速度は、好ましくは１分あたり１０〜６００回転（ｒｐｍ）、特に２５〜３００ｒｐｍである。
【０１２０】
最大のスループットはスクリュー直径、回転速度および駆動力に依存する。本発明による方法を、最大スループット未満で、述べられたパラメータを変更して、または計量機を使用して作業してよい。
【０１２１】
いくつかの成分を添加する場合、それらを予め混合または個々に計量してもよい。
【０１２２】
本結晶形単独で、または随意に１つまたはそれより多くの通常の添加物と共に、ポリマー材料に噴霧によって添加してもよい。特に有利には、本結晶形を単独で、または随意に１つまたはそれより多くの通常の添加物と共に、重合触媒の失活の間に噴霧によって添加することであり、その場合、蒸気の発生を失活に使用できる。例えば、随意に他の添加物を伴う、噴霧による添加が、球形に重合されたポリオレフィンの場合に有利であり得る。
【０１２３】
本結晶形を単独で、または随意に１つまたはそれより多くの通常の添加物と共に、例えばポリマーの質量に対して１〜４０％、好ましくは２〜２０％の濃度で本結晶形を単独で、または随意に１つまたはそれより多くの通常の添加物と共に含む濃縮物（マスターバッチ）の形態でポリマーに添加してもよい。そのポリマーは、添加物が最終的に添加されるポリマーと同一の構造を有していなければならない必要はない。該ポリマーを粉末、顆粒、溶液、懸濁液あるいはラテックスの形態で使用してよい。
【０１２４】
取り込みを、成形の前または間に、あるいは、溶解された、または分散された本結晶形を単独で、または随意に１つまたはそれより多くの通常の添加物と共にポリマーに適用することによって実施でき、その際、次に溶剤の蒸発を適用できる。エラストマーの場合、それらをラテックスの形態で安定化してもよい。本結晶形を単独で、または随意に１つまたはそれより多くの通常の添加物と共にポリマー中に組み込むことのさらなる可能性は、それらを相応するモノマーの重合の前、間、または直後、あるいは架橋前に添加することを含む。本結晶形を単独で、または随意に１つまたはそれより多くの通常の添加物と共に、そのままで、あるいは選択的に、（例えばワックス、油、またはポリマー中で）カプセル化された形態で添加してよい。
【０１２５】
この通りに得られた、安定化されたポリマー組成物を、成形物品に、例えば繊維、膜、モノフィラメント、テープ、不織布、表面被膜、モノリシックシート、マルチウォールシート、パネル、ウェブパネル、容器、チューブ、および他の形材などに、通常の方法、例えばホットプレス、紡積、熱成形、押出、同時押出、ラミネーション、ブロー成形、回転成形、噴霧、または射出成形などによって変換できる。
【０１２６】
成形物品の例は下記である：
Ｉ−１）  浮遊機器、海洋用途、ポンツーン、ブイ、デッキ用、桟橋用、ボート用、カヤック用、オール用、およびビーチの補強用のプラスチック製材。
【０１２７】
Ｉ−２）  自動車用途、特にバンパー、  ダッシュボード、バッテリー、リアおよびフロントの内張り、フードの下の成形部品、ハットシェルフ、トランクの内張り、室内の内張り、エアバッグカバー、装備品（ライト）用の電子用成形品、ダッシュボード用の受け皿、ヘッドランプガラス、計器盤、外装の内張り、椅子張り、自動車のライト、ヘッドライト、パーキングライト、テールランプ、ブレーキライト、内装および外装品；  ドアパネル；  ガソリンタンク；  前面の窓ガラス；  リアウィンドウ；  シートの裏当て、外装パネル、電線絶縁物、封止用の異形押出成形材、クラッディング、ピラーカバー、シャーシ部品、排気系、燃料フィルタ／充填材、燃料ポンプ、燃料タンク、ボディサイド成形品、コンバチブルの屋根、ドアミラー、外装品、留め具／固定材、フロントエンドモジュール、ガラス、ヒンジ、施錠システム、荷台／屋根上荷台、プレス／打ち出し部品、封止材、側面衝撃吸収物、遮音材／インシュレータおよびサンルーフ。
【０１２８】
Ｉ−３）  道路交通機器、特にサインポスト、路面標識柱、自動車の付属品、非常停止表示板、救急箱、ヘルメット、タイヤ。
【０１２９】
Ｉ−４）  備品を含む、飛行機、鉄道、自動車（車、オートバイ）用の機器。
【０１３０】
Ｉ−５）  宇宙用途の機器、特にロケットおよび衛星、例えば再突入シールド。
【０１３１】
Ｉ−６）  建築および設計、採鉱用途、防音システム、道路安全地帯（ｓｔｒｅｅｔ  ｒｅｆｕｇｅ）、およびシェルターのための機器。
【０１３２】
ＩＩ−１）  器具、一般的なケースおよびカバー、および電気／電子機器（パソコン、電話、携帯電話、プリンタ、テレビセット、オーディオおよびビデオ機器）、植木鉢、衛星テレビの椀型機器およびパネル機器。
【０１３３】
ＩＩ−２）  他の材料用の外被、例えばスチール、またはテキスタイル。
【０１３４】
ＩＩ−３）  電子産業用機器、特にプラグ用の絶縁体、特にコンピュータプラグ、電気および電子部品のケース、プリント基板、および電子データ記憶のための材料、例えばチップ、チェックカード、またはクレジットカード。
【０１３５】
ＩＩ−４）  電気器具、特に洗濯機、乾燥器、オーブン（電子レンジ）、食器洗い機、ミキサーおよびアイロン。
【０１３６】
ＩＩ−５）  ライト用のカバー（例えば街灯、ランプの笠）。
【０１３７】
ＩＩ−６）  ワイヤーおよびケーブルにおける用途（半導体、絶縁体、およびケーブル外被）。
【０１３８】
ＩＩ−７）  凝縮器、冷蔵庫、加熱機器、エアコン、電子部品の封入物、半導体、飲料自動販売機（ｃｏｆｆｅｅ  ｍａｃｈｉｎｅ）、および真空掃除器用の箔。
【０１３９】
ＩＩＩ−１）  工業用物品、例えば歯車（ギア）、スライド継ぎ手、スペーサ−、スクリュー、ボルト、ハンドルおよびノブ。
【０１４０】
ＩＩＩ−２）  動翼、換気機および風車の羽根、ソーラー機器、水泳用プール、水泳用プールカバー、プールライナー、ポンドライナー、クローゼット、ワードローブ、パーティション（ｄｉｖｉｄｉｎｇ  ｗａｌｌ）、スラットウォール、折りたたみ壁、屋根、シャッター  （例えばロールシャッター）、継ぎ手、パイプ間の接続、スリーブ、およびコンベヤーのベルト。
【０１４１】
ＩＩＩ−３）  サニタリー物品、特にシャワー用の囲い、便座、カバーおよびシンク。
【０１４２】
ＩＩＩ−４）  衛生物品、特におむつ（赤ちゃん、大人の失禁）、女性用衛生物品、シャワーカーテン、ブラシ、マット、タブ、移動式トイレ、歯ブラシ、および便器。
【０１４３】
ＩＩＩ−５）  水、廃水、および化学物質用パイプ（交差している、またはしていない）、ワイヤーおよびケーブル保護用パイプ、ガス、油、および下水のためのパイプ、樋、縦樋、および排水系。
【０１４４】
ＩＩＩ−６）  任意の形状の形材（窓ガラス）および羽目板。
【０１４５】
ＩＩＩ−７）  ガラスの代用品、特に押出板、建物、航空機、学校の窓ガラス（ｇｌａｚｉｎｇ）（一体式、二層または多層）、押出シート、建築、電車、輸送手段用の窓ガラス用のウィンドウフィルム、サニタリー物品、および温室。例えばベランダ、軽量屋根、あるいは暴風雨またはハリケーンに対する窓用の保護物、またはなだれに対する保護物として使用される板およびシート。
【０１４６】
ＩＩＩ−８）  板（壁、まな板）、押出被覆（印画紙、テトラパック、および管被覆）、サイロ、木材代用品、プラスチック製材、木材複合材、壁、表面、家具、化粧紙、フロアカバー（内装および外装用途）、フローリング、板敷、およびタイル。
【０１４７】
ＩＩＩ−９）  マニホールドの吸気口および排気口。
【０１４８】
ＩＩＩ−１０）  セメント、コンクリート、複合材用途、およびカバー、羽目板およびクラッディング、手すり、手すり子、台所の調理台、屋根、屋根板、タイルおよび幌。
【０１４９】
ＩＶ−１）  板（壁、まな板）、トレー、人工草、アストロターフ、円形競技場（運動競技）の人工カバー、円形競技場（運動競技）の人工床、およびテープ。
【０１５０】
ＩＶ−２）  連続性の織物およびステープル、繊維（カーペット／衛生物品／ジオテキスタイル／モノフィラメント；  フィルタ；  ワイプ／カーテン（ブラインド）／医療用途）、ばら繊維（ガウン、保護衣などの用途）、ネット、ロープ、ケーブル、弦、ひも、糸、安全用シートベルト、衣服、肌着、手袋、ブーツ、ゴムブーツ、下着（ｉｎｔｉｍａｔｅ  ａｐｐａｒｅｌ）、衣料品、水着、スポーツウェア、傘（日傘、日よけ）、パラシュート、パラグライド、帆、"バルーンシルク"、キャンプ用物品、テント、エアベッド、サンベッド、バルクバッグ、および袋。
【０１５１】
ＩＶ−３）  メンブレン、絶縁物、屋根、トンネル、投棄場、池、投棄場用のカバーおよび封止材、壁屋根用メンブレン、ジオメンブレン、水泳用プール、カーテン（ブラインド）／サンシールド、天幕、キャノピー、壁紙、食品の梱包材および包装材（軟質および硬質）、医療用梱包材（軟質および硬質）、エアバッグ／安全ベルト、肘掛けおよびヘッドレスト、カーペット、センタコンソール、ダッシュボード、コックピット、ドア、頭上コンソールモジュール、ドアトリム、ヘッドライナー、屋内照明、屋内ミラー、パーセルシェルフ、後部の荷台カバー、シート、ステアリングコラム、ステアリングホイール、テキスタイルおよびトランクルームトリム。
【０１５２】
Ｖ）  フィルム（梱包材、投棄場、積層物、農業および園芸、温室、マルチ、トンネル、サイレージ）、ベールラップ、水泳用プール、ゴミ袋、壁紙、伸長フィルム、ラフィア、脱塩膜、バッテリー、およびコネクタ。
【０１５３】
ＶＩ−１）  食品の梱包材および包装材（軟質および硬質）、ＢＯＰＰ、ＢＯＰＥＴ、瓶。
【０１５４】
ＶＩ−２）  貯蔵システム、例えば箱（木枠）、スーツケース、チェスト、家庭用の箱、パレット、棚、レール、ネジ箱、容器および缶。
【０１５５】
ＶＩ−３）  カートリッジ、シリンジ、医療用途、任意の輸送用のコンテナ、くずかごおよびゴミ箱、ゴミ袋、集積貯蔵容器、ゴミ入れ、ゴミ箱用袋、車輪付きゴミ箱、一般的な容器、水／使用済み水／化学物質／ガス／油／ガソリン／ディーゼル油用タンクのタンクライナー、箱、木枠、バッテリーケース、かいば桶、医療用機器、例えばピストン、眼の用途、診断用機器、および医薬品ブリスター用の梱包材。
【０１５６】
ＶＩＩ−１）  押出被覆（印画紙、テトラパック、管被覆）、任意の種類の家庭用物品（例えば器具、魔法びん／衣服用ハンガー）、結合系、例えばプラグ、ワイヤー、およびケーブルクランプ、ジッパー、クロージャー、ロック、およびスナップクロージャー。
【０１５７】
ＶＩＩ−２）  サポート機器、余暇時間用の物品、例えばスポーツおよびフィットネス機器、体操用マット、スキー靴、インラインスケート、スキー、ビッグフット（ｂｉｇ  ｆｏｏｔ）、競技用表面（例えばテニスグラウンド）；  ねじ蓋、瓶用の蓋および栓、および缶。
【０１５８】
ＶＩＩ−３）  一般的な家具、例えば机、棚等、積層物、例えば化粧紙、発泡性物品（クッション、衝撃吸収材）、発泡材、スポンジ、ふきん、マット、ガーデンチェア、競技場の座席、テーブル、カウチ、玩具、組み立てキット（板／フィギュア／ボール）、おもちゃの家、滑り台、およびおもちゃの乗り物。
【０１５９】
ＶＩＩ−４）  光学データおよび磁気データ貯蔵材料。
【０１６０】
ＶＩＩ−５）  台所用品（食べる、飲む、料理する、貯蔵する）。
【０１６１】
ＶＩＩ−６）  ＣＤ、カセット、およびビデオテープ用の箱；  ＤＶＤ電子物品、任意の種類の事務用品（ボールペン、スタンプおよび印肉、マウス、棚、レール）、任意の容積および内容物の瓶（飲料、洗浄剤、香水を含む化粧品）、および接着テープ。
【０１６２】
ＶＩＩ−７）  履物（靴／靴底）、中敷き、スパッツ、接着剤、構造用接着剤、食品箱（果物、野菜、肉、魚）、合成紙、瓶用のラベル、カウチ、人工関節（人間）、印刷版（フレキソ印刷）、プリント配線板、およびディスプレイ技術。
【０１６３】
ＶＩＩ−８）  充填材（タルク、チョーク、チャイナクレー（カオリン）、珪灰石、顔料、カーボンブラック、ＴｉＯ2、マイカ、ナノ複合材、ドロマイト、シリケート、ガラス、アスベスト）入りポリマーの機器。
【０１６４】
ＶＩＩＩ−１）  建設用物品、例えば壁、トンネル用材料等。
【０１６５】
多層系における使用もまた興味深い。この場合、本結晶形を単独で、または随意に１つまたはそれより多くの添加物と共に、比較的高い含有率で、例えば５〜１５質量％有する本発明によるポリマー組成物を薄層（１０〜１００μｍ）で、本結晶形をわずかに含有するか、または含有しないポリマーから製造された成形物品に適用する。適用を、基本的な本体の成形と同時に、例えばいわゆる同時押出によって実施してよい。しかしながら、適用を既に成形された基本的な本体に、例えば膜を用いたラミネーションによって、または溶液を用いた被覆によって実施してもよい。外側の層または最終的な物品の層は、物品の内部をＵＶ光から保護するＵＶフィルタの機能を有している。外側の層は好ましくは５〜１５質量％、特に５〜１０質量％の本結晶形を単独で、または随意に１つまたはそれより多くの添加物と共に含有する。透明なフィルタ層の場合、ＵＶ吸収剤が異なる層中、または単独のポリマー層中に存在してもよい。
【０１６６】
前記の通り安定化された材料は、風化に対する高い耐性によって、特にＵＶ光に対する高い耐性によって識別される。結果として、該ポリマーは、屋外で使用された場合であっても、それらの機械的特性およびそれらの色および光沢を長期間保持する。
【０１６７】
本結晶形を単独で、または随意に１つまたはそれより多くの通常の添加物と共にＵＶフィルタ層中で使用することによって、ＵＶ光線の透過およびそれに関連する損傷作用が効果的に防がれる。従って、とりわけ、例えば食品、医薬品または化粧品用の保護容器または梱包用フィルムを製造することが可能である。
【０１６８】
本結晶形を単独で、または随意に１つまたはそれより多くの通常の添加物と共に、農業、特に温室用のカバーとして使用される種類のプラスチックフィルム、例えばポリエチレンフィルム中で有利に使用できる。本発明によって安定化された温室用フィルムまたは農業用フィルムの特定の利点は、作物を直接的に損傷する、および／または多数の病原性の微生物、例えば菌類およびウィルス、および病原性の昆虫、例えばコナジラミ、アブラムシ、アザミウマなどの蔓延に好ましい、ＵＶ光線の部分をフィルタして除去するのが可能なことである。それらの有害生物は、ＵＶ光線の植物への入射が防がれるか、あるいは減少されれば、著しく減少され得る。［Ｒ．Ｒｅｕｖｅｎｉ  ｅｔ  ａｌ．，Ｐｌａｓｔｉｃｕｌｔｕｒｅ  Ｎｏ．１０２，７ページ  （１９９４）；  Ｙ  Ａｎｔｉｇｎｕｓ  ｅｔ  ａｌ．，ＣＩＰＡ  Ｃｏｎｇｒｅｓｓ  Ｍａｒｃｈ  １９９７，２３〜３３ページ］。驚くべきことに、ＵＶフィルタ作用にもかかわらず、特定の帯域幅内のＵＶ光線を必要とする、温室内の有用な昆虫（通常、マルハナバチまたはミツバチ）の活動は妨げられない。同時に、本発明のヒドロキシフェニルＵＶ吸収剤は良好な適合性およびポリオレフィン中での持続性を示す。従って、本発明は農業用フィルムの改善にも貢献し、且つ、栽培植物、例えばトマト、キュウリ、ウリ、メロン、柑橘類果実、バラ、イチゴ、ブドウ、パプリカ等の微生物の加害の抑制方法を記載する。
【０１６９】
同様に興味深いのは、本結晶形を単独で、または随意に１つまたはそれより多くの通常の添加物と共に、被膜および記録材料、例えばＵＳ−Ａ−２００６／０２５２８５７号、段落［０１９９］〜［０３０６］内に記載されるものなどのための安定剤として、類似のＵＶ安定剤（系）用に使用することである。ＵＳ−Ａ−２００６／０２５２８５７号はここで参照を持って開示されるものとする。
【０１７０】
本結晶形は、総厚約５〜２０００μｍ、好ましくは５〜５００μｍ、特に２０〜５００μｍの薄い単層または多層膜の安定化において特に効果的である。該多層膜は２〜１０、好ましくは２〜７、特に２〜５層を含有してよい。該層は、同一または異なるポリマー製であってよい。
【０１７１】
ガラス、金属、紙、コンクリート、または木材上の積層物は、本発明のさらなる好ましい実施態様に関する。
【０１７２】
従って、本発明による特定の結晶形のＵＶ吸収剤を用いて安定化された単層または多層のポリエステル膜は、さらに特に好ましい実施態様に関する。適した膜は、例えばＵＳ−Ａ−２００８／０１４６７０３号内に記載され、その明細書はここで参照をもって開示されるものとする。より詳細には、ベース層Ｂを含有する多層のポリエステル膜において、ベース層Ｂ、および膜の残りの層のポリマー（ＵＶ安定剤、および以降で述べられる他の添加物を考慮しない）は、好ましくは少なくとも８０質量％の熱可塑性ポリエステルを含む。
【０１７３】
以下で述べられる質量パーセントは、それぞれの化合物を含むそれぞれの層の質量に対するものである。
【０１７４】
適したポリエステルは、特に、例えばエチレングリコールおよびテレフタル酸から製造されるもの（＝ポリエチレンテレフタレート、ＰＥＴ）、エチレングリコールおよびナフタレン−２，６−ジカルボン酸から製造されるもの（＝ポリエチレン−２，６−ナフタレート、ＰＥＮ）、１，４−ビスヒドロキシメチルシクロヘキサンおよびテレフタル酸から製造されるもの［＝ポリ（１，４−シクロヘキサンジメチレンテレフタレート）、ＰＣＤＴ］、および同様に、チレングリコール、ナフタレン−２，６−ジカルボン酸およびビフェニル−４，４’−ジカルボン酸から製造されるもの（＝ポリエチレン−２，６−ナフタレートビベンゾエート、ＰＥＮＢＢ）、およびイソフタル酸およびエチレングリコールから製造されるポリエステル、および同様に、前記のカルボン酸およびジオールの任意の混合物から製造されるものを含む。特に好ましいのは、少なくとも９０モル％、特に少なくとも９５モル％のエチレングリコール単位とテレフタル酸単位、あるいはエチレングリコール単位とナフタレン−２，６−ジカルボン酸単位から製造されるポリエステルである。残りのモノマー単位は例えば、他の脂肪族、脂環式、または芳香族ジオールおよび／またはジカルボン酸から誘導される。
【０１７５】
適した他の脂肪族ジオールは、例えば、一般式ＨＯ−（ＣＨ2）n−ＯＨ（前記ｎは１から好ましくは１０未満までである）に従うジエチレングリコール、トリエチレングリコール、および脂肪族グリコールである。
【０１７６】
さらには、膜のポリマーは２０質量％までの他のポリマー、例えばポリオレフィン（例えばシクロオレフィンポリマー、ポリプロピレン等）、ポリアミド、またはポリエーテルイミドを含有してよい。好ましくは、それらの量は１０質量％未満であり、且つ、特に好ましくはそのポリマーは１００質量％の上述のポリエステルからなる。
【０１７７】
該膜はさらに、当業者に公知の一般の添加物、例えば上記の項目１〜１４に列挙されているものを含有してよい。粘着防止剤を好ましくは、多層膜（ＡＢＣ、Ｂ＝ベース層）の外側の層（層ＡおよびＣ）において使用する。使用される安定剤の好ましい例は、リン化合物、例えばリン酸またはリン酸エステルである。添加物のさらに好ましい例は、ラジカル除去剤および／または熱安定剤（例えばＩＲＧＡＮＯＸ（登録商標）シリーズのもの、好ましくはＩＲＧＡＮＯＸ  １０１０  （登録商標））である。
【０１７８】
典型的な粘着防止剤は、無機および／または有機の粒子、例えば炭酸カルシウム、結晶性またはアモルファスシリカ（ＳｉＯ2）、タルク、炭酸マグネシウム、炭酸バリウム、硫酸カルシウム、硫酸バリウム、リン酸リチウム、リン酸カルシウム、リン酸マグネシウム、アルミニウム酸化物、アルミニウムシリケート、リチウムフッ化物、使用されるジカルボン酸のカルシウム、バリウム、亜鉛、またはマンガン塩、二酸化チタン、カオリン、または架橋したポリスチレン粒子、ＰＭＭＡ粒子またはアクリレート粒子である。
【０１７９】
使用できる他の粘着防止剤は、２つまたはそれより多くの異なる粘着防止剤の混合物、または同一の組成物であるが、異なる粒径の粘着防止剤の混合物である。粘着防止剤を、個々の層にそれぞれ有利な量で、例えばグリコールの分散液の形態で重縮合の間に、または押出の間にマスターバッチによって添加してよい。典型的には、粘着防止剤の量は５質量％、好ましくは１質量％を上回らず、且つ、白色顔料、例えばＴｉＯ2は２０質量％を上回らない。
【０１８０】
本発明によれば、ポリエステル膜の総厚は好ましくは１〜５００μｍ、特に１０〜５０μｍ、および特に１２〜３０μｍである。
【０１８１】
該膜は１つまたはそれより多くの層を有し、それらの全域で全ての上記の添加物を互いに独立して含むことができる。多層膜において、外側の光に曝される層（または両面が光に曝され、且つ少なくとも３層の膜である場合、両方の外側の層）が、内部の層よりもより多くのＵＶ安定剤を含有する場合に有利であることが証明されている。
【０１８２】
経済的且つ工業的に特に有利な実施態様は、２５％より多く、好ましくは３０％より多く、および特に好ましくは３５％より多くのＵＶ安定剤を外側の層中に含有し、且つ、特に好ましくは一層の外側の層が２５％より多くの、好ましくは３０％より多くの、および特に好ましくは３５％より多くの安定剤を含有する、２層より多くの層を有する膜である。
【０１８３】
この特定の用途のために、それぞれの層のＵＶ安定剤の量が７質量％を上回らない場合、好ましくはそれぞれの層が５質量％より多くのＵＶ安定剤を含有しない場合に有利であることが証明されている。なぜなら、伸長で誘発された結晶性の増加が、ポリエステル基質中でのＵＶ安定剤の可溶性を低下させ、それがＵＶ安定剤の滲出をもたらし得るからである。ここで、本発明による特定の結晶形が特に有利であることが証明されている。なぜなら、それはポリエステル基質と反応でき、且つ共有結合を形成し、且つ特に低いマイグレーションを示すからである。
【０１８４】
多層の実施態様においては、入射光に面する少なくとも初めの２層がＵＶ安定剤を含有している場合に有利であることが証明されている。好ましくは、それら２層の両方におけるＵＶ安定剤の量は０．１質量％未満であるべきではない。透明な実施態様（透明度＞５０％）においては、膜の全ての層が少なくとも０．１質量％のＵＶ安定剤を含有する場合に有利であることが証明されている。
【０１８５】
膜の光に面する層が、２００ｎｍよりも大きい平均粒径ｄ50を有する４質量％未満の白色顔料（例えばＴｉＯ2、ＢａＳＯ4、ＣａＣＯ3等）を含有する場合、外側の層が少なくとも０．７５質量％のＵＶ安定剤、および特に好ましくは少なくとも０．１質量％のＵＶ安定剤を含有する場合に有利であることが証明されている。
【０１８６】
好ましい実施態様において、該膜は２００℃で１０％未満、好ましくは６％未満、および特に好ましくは４％未満の縦および横の収縮を示す。さらに、１００℃で該膜は３％未満、好ましくは１％未満、および特に好ましくは０．３％未満の膨張を示す。この寸法安定性は、例えば巻き上げに先立つ膜の適切な緩和によって達成される。
【０１８７】
他の好ましい実施態様において、該膜は縦方向および横方向に、３０００Ｎ／ｍｍ2より大きい、好ましくは３５００Ｎ／ｍｍ2より大きい、および特に好ましくは４１００Ｎ／ｍｍ2より大きい弾性係数もまた示す。縦方向および横方向におけるＦ５パラメータ（５％伸長の際の力）は好ましくは８０Ｎ／ｍｍ2より大きく、および特に９０Ｎ／ｍｍ2より大きい範囲である。それらの機械的特性は、例えば、当業者によく知られた方法による、該膜の適切な二軸伸長によって得ることができる。
【０１８８】
前記の収縮および機械的特性は、ＵＶによる老朽化および他の天候の状況、例えば熱および湿度の下での膜の耐久性に好ましく影響する。
【０１８９】
さらに好ましい実施態様においては、印刷色のための付着剤を用いて、該膜を少なくとも片側上に被覆する。適した被膜は例えば、０．２質量％よりも高いスルホイソフタル酸含有率を有するアクリレートまたはコポリエステルである。
【０１９０】
それぞれの層のポリエステル基質ポリマーは、例えば、ジカルボン酸とエチレングリコールとから出発する（いわゆる"ＰＴＡ"法）、またはジカルボン酸のエステル、好ましくはジメチルエステルとエチレングリコールとから出発する（いわゆる"ＤＭＴ"法）、いずれの重縮合によっても得られる。有用なポリエチレンテレフタレートは好ましくは、６００〜９００の範囲のＳＶ（溶液粘度）値を有し、且つ、ポリエチレン−２，６−ナフタレートは約５００〜８００を有する。
【０１９１】
もし存在するのであれば、粒子はポリエステルの製造の間に、所望であれば既に添加されていてよい。この目的のために、粒子をエチレングリコール中に分散させ、随意に粉砕、傾斜等をし、そしてエステル化（エステル交換反応）または重縮合工程において反応器に添加する。好ましい選択肢においては、粒子または添加物を含有する濃縮されたポリエステルのマスターバッチを、二軸スクリュー押出機を用いて製造し、且つ、膜の押出の間、粒子を有さないポリエステルで希釈する。さらに、膜の押出の間に、粒子および添加物を直接的に二軸スクリュー押出機に添加することが可能である。
【０１９２】
架橋していない有機粒子を、例えば二軸スクリュー押出機内で処理してマスターバッチを製造するか、あるいは膜の押出の間に直接的に添加する。
【０１９３】
マスターバッチの技術を介してＵＶ安定剤を膜に添加してもよい。この目的のために、ポリエステル原料を二軸スクリュー押出機内で可塑化し、且つ、ＵＶ安定剤を添加する。次に、該混合物をオリフィスを通して水浴中に押し出し、そして急冷し且つ粒状化する。マスターバッチがＵＶ安定剤を１〜３３質量％、好ましくは５〜２５質量％、および特に好ましくは１０〜２０質量％の量で含有する場合に有利であることが証明されている。この範囲未満の量は、逆に非経済的であり、且つ、２５質量％より上ではポリマー基質中でのＵＶ安定剤の結合が不充分となり、３３質量％より上の値では顕著な"滲出"が起きる。
【０１９４】
ＵＶ安定剤を、膜の製造の間に直接的に添加してもよい。この目的のために、それぞれの量の安定剤を押出機内に直接的に供給する。しかしながら、多軸（少なくとも二軸）スクリュー押出機を使用した場合に、特に良好な分布結果が得られる。
【０１９５】
さらに、押出機の取り込み口が不活性ガス（例えば窒素またはアルゴン）の層で覆われている場合に有利であることが証明されている。なぜなら、膜の製造装置での直接押出、並びにマスターバッチ製造において、本発明によるＵＶ安定剤は高い押出温度によって引き起こされる酸化応力に対して敏感であることがあるからである。
【０１９６】
一軸スクリュー押出機が使用される場合、ポリエステルを予備乾燥させることが有利であることが証明されている。脱気ゾーンを有する二軸スクリュー押出機の場合、乾燥工程を省略できる。
【０１９７】
初めに、層、または多層膜の場合にはそれぞれの層の、ポリマーまたはポリマー混合物を都合良く圧縮し、そして押出機内で可塑化する。その後、溶融物を平坦な膜の溶融物に単独または多層ノズルを介して形成し、スリットダイ（幅広スリットノズル）を通してプレスし、そして冷却ロールおよび１つまたはそれより多くの巻き取りロールを介して引き出し、膜を冷却して固化させる。
【０１９８】
本発明による膜は二軸延伸されている、即ち二軸伸長されている。膜の二軸伸長は一般には、連続して実施される。初めに縦（即ち、縦方向＝ＭＤ方向）に延伸させ、そしてその後、横（即ち、縦方向に垂直＝ＴＤ方向）に延伸させることが好ましい。縦の伸長を例えば、所望の伸長比に相応する異なる速度で回転している２つのロールを用いて実施してよい。横の伸長のためには、適切な幅出機を一般に使用する。
【０１９９】
連続の伸長の代わりに、同時の伸長が可能であるが、必ずしも必要ではない。
【０２００】
伸長が実施される際の温度は、比較的広い幅にわたって変化し、且つ、膜の所望の特性に依存する。一般に、縦の伸長を例えば８０〜１３０℃の温度範囲（８０から１３０℃の温度に加熱）で実施し、且つ、横方向を９０℃（伸長の初め）〜１４０℃（伸長の最後）の温度範囲で実施する。縦の伸長比は、例えば２．０：１〜５．５：１、好ましくは２．２：１〜５．０：１の範囲である。横の伸長比は一般に、例えば２．４：１〜５．０：１、好ましくは２．６：１〜４．５：１の範囲である。
【０２０１】
所望の膜特性を得るために、（ＭＤおよびＴＤ方向の）伸長温度が１２５℃未満、および好ましくは１１８℃未満である場合に有利であることが証明されている。
【０２０２】
横の伸長に先だって、膜の片面または両面を公知の方法でインラインで被覆してよい。インラインでの被覆は、例として、金属層または印刷インクの改善された付着、または帯電防止性能の改善または加工性能の改善をもたらすことができる。外側の同時押出された層が、滑りおよび巻き取り特性の改善のために粒子を含有しない場合、粒子含有被膜をこの段階で適用できる。
【０２０３】
次のヒートセットの間、該膜は例えば約０．１〜１０秒の時間の間、例えば１５０〜２５０℃の温度で、応力下で保持され、そして好ましい収縮値を得て、横方向に少なくとも１％、好ましくは少なくとも３％、および特に好ましくは少なくとも４％緩和される。この緩和を好ましくは１５０〜１９０℃の温度範囲で実施する。好ましくは、２５％未満且つ５％より高い総緩和が、緩和時間の初めの２５％内で生じる。該膜をその後、通常通りに巻き上げる。
【０２０４】
膜の製造の間、都合の良いことに、再生された材料を、膜の総質量に対して２０〜６０質量％の量で、膜の物理的および光学的特性にいかなる顕著な悪影響もなく、押出工程に再導入できることが保証される。
【０２０５】
該膜は、非常に良好なＵＶ安定性、低い内色素、ＵＶ安定剤の減少した含有率、および膜製造の間の減少した悪臭の害を示す。さらに、ＵＶ安定剤の可能な低い量のおかげで、膜製造の間にＵＶ安定化された膜と安定化されていない膜のタイプとの間の往復が切り替わる際に生じる、ダイ圧力のばらつきが減少されることが示され、従って切り替えの際により少数の膜の破れが観察される。
【０２０６】
従って、本発明は特に以下の実施態様にも関する：
Ｉ）  本発明による組成物で製造された物品。
ＩＩ）  成形物である上述の物品、回転成形物品、射出成形物品、ブロー成形物品、膜、テープ、モノフィラメント、繊維、不織布、形材、接着剤、パテ、または表面被膜。
ＩＩＩ）  農業用物品である上述の物品。
ＩＶ）  マルチフィルム、小トンネル用フィルム、バナナ袋、直接被覆用膜、不織布、縒糸、およびポットからなる群から選択される農業用物品である上述の物品。
Ｖ）  膜、パネルまたは多層サンドイッチパネルであって、その際、有機材料がポリカーボネートである上述の物品。
【０２０７】
さらに好ましい用途は、透明な艶出し用途、例えば：
二軸延伸ポリエチレンテレフタレート（ＢＯＰＥＴ）膜、ポリメチルメタクリレート（ＰＭＭＡ）シート、同時押出されたポリカーボネート（ＰＣ）シート、積層化されたＰＣシート  （積層物はＰＭＭＡまたは他のアクリルであってよい）、同時押出されたポリエチレンテレフタレート（ＰＥＴ）またはＰＥＴ−Ｇシートまたは積層化されたＰＥＴまたはＰＥＴ−Ｇシート、他の積層物用途、例えば不飽和ポリエステル（ＵＰ）シート上のＢＯＰＥＴ、ポリ塩化ビニル（ＰＶＣ）上のＰＭＭＡ、ポリオレフィンシート上、または（木材ポリマー複合材）ＷＰＣシート上のＰＭＭＡまたはアクリル酸エステル／スチレンアクリロニトリルコポリマー（ＡＳＡ）、ＰＭＭＡと同時押出されたＰＭＭＡ等である。
【０２０８】
本発明の他の実施態様は、有機材料を光、熱および酸化によって誘発される劣化に対して安定化させる方法であって、そこに本結晶形を取り込むことを含む方法に関する。
【０２０９】
本発明のさらに他の実施態様は、２−（４，６−ビス−ビフェニル−４−イル−１，３，５−トリアジン−２−イル）−５−（２−エチル−（ｎ）−ヘキシルオキシ）フェノールの本特定の結晶形のヘイズ減少剤としての使用、特にポリカーボネートのヘイズを改善するための方法であって、そこに本結晶形を取り込むことを含む方法である。
【０２１０】
下記の実施例で本発明をより詳細に説明する。本願で述べられる全てのパーセントおよび部は、特段記載されない限り質量に対するものである。
【０２１１】
実施例Ａ：  ヘプタン異性体混合物を使用した、２−（４，６−ビス−ビフェニル−４−イル−１，３，５−トリアジン−２−イル）−５−（２−エチル−（ｎ）−ヘキシルオキシ）フェノールの合成。
【０２１２】
３００ｇのＮ，Ｎ−ジメチルホルムアミド（ＤＭＦ）、１９７．４ｇの４−（４，６−ビス−ビフェニル−４−イル−１，３，５−トリアジン−２−イル）−ベンゼン−１，３−ジオール、および７０ｇの炭酸カリウムをガラス製反応器内に充填する。該混合物をＴ＝９０℃に加熱し、そして１２０ｇの２−エチル−（ｎ）−ヘキシルブロミドを添加する。４時間の１１５℃への反応の後、ＤＭＦを真空下、１２０℃〜１５０℃の温度で留去する。残留した生成溶融物を１１０℃に冷却し、そして熱い混合物に８００ｇのヘプタン異性体混合物を添加する。該ヘプタン混合物を７２℃に冷却し、そして２００ｇの水を添加する。第一の相分離の後、最後に分離する水相がもはや塩を含有しなくなるまで、数回の水洗を繰り返す。残留水を蒸留によって除去し、そして濾紙を通してヘプタン溶液を浄化する。該生成物を、最終的な温度の０℃への冷却で結晶化させる。ろ過の後、生成物を１００℃で真空下にて乾燥させる。
【０２１３】
収率：  ２３０ｇ  （理論の９５％）
融点（ＤＳＣ）：  １１８〜１２６℃  （１２４℃でピーク最大値）。
【０２１４】
得られた生成物は、回折角（２シータ）：
【表２】
0005713678.tif 000009
を示す、Ｃｕ−Ｋα線を使用することによって得られるＸ線回折パターンを特徴とする。
【０２１５】
手段：
Ｉ）  示差走査熱分析（ＤＳＣ）：
乾燥した窒素雰囲気中で稼働される、パーキンエルマーのＤＳＣ測定器（登録商標）（型式：ＤＳＣ  ８２０  ＦＲＳ５）を、標準的な手順によって、生成物の結晶化挙動の分析のために使用する。約５〜１０ｍｇの試料をアルミニウムカップに封入し、１０℃／分の速度で３０℃から１８０℃に加熱し、そしてその後、引き続いて１０℃／分の速度で０℃まで冷却する。
【０２１６】
ＩＩ）  Ｃｕ−Ｋα線によって得られたＸ線回折パターン：
測定装置：  Ｘ線回折計  Ｄ５００  （独立シータ／２シータ駆動）
製造元：  ＢＲＵＫＥＲ  ＡＸＳ（以前のＳＩＥＭＥＮＳ−ＡＬＢＩＳ）
Ｘ線発生源：  Ｋｒｉｓｔａｌｌｏｆｌｅｘ  Ｋ  ７１０  Ｈ  （最大値２．７ｋＷ、２０〜５５ｋＶ、５〜６０ｍＡ）
制御機器：  Ｄａｃｏ−ＭＰ
検出器：  シンチレーションカウンタ
Ｘ線管：  銅アノードを用いた、型式ＦＫ６０−０４
４０個のサンプルチェンジャー。
【０２１７】
測定の設定：
粉末試料をＣｕのＸ線源（α線：Ｋα１、λ＝１．５４０５９８Å、Ｋα２、λ＝１．５４４４２６Å）と検出器との間の中央の試料キャリア内に設置する。
【０２１８】
該試料を一定の角速度で徐々に回転させるのに対して、検出器は試料に対して２倍の角速度で移動する（θ／２θ対）。
【０２１９】
回折角（２θ）は従って、常に照角（θ）の２倍に等しい。Ｋβ反射はフィルタによって抑制される。焦点の調節はブラッグ−ブレンターノの"管−発散絞り−試料−収束絞り−検出器絞り−検出器"に従い、２つの発散絞り（開口絞りＩ＝１．０゜、開口絞りＩＩ＝１．０゜）、収束絞り（開口絞りＩＩＩ＝０．３゜）、Ｋβフィルタおよび検出器絞り（０．０１８゜）を使用して行われる。
【０２２０】
サンプルは光路（Ｘ線放射−試料−Ｘ線回折）中に位置し、ゴニオメータ−に対して並行（χ＝０゜）に保持されている。
【０２２１】
粒径分布および組織を平均化するために、粉末サンプルをその表面に対する垂線回りに連続的に回転させている。
【０２２２】
２θ＝３〜４３゜から測定される回折図を２θ＝０．０２゜（滞在時間＝２秒）の増加量として記録する。
【０２２３】
同様に特に興味深いのは、同様のＵＶ安定剤（系）のための、ＵＳ−Ａ−２００６／０２５２８５７号、適用例、［０３９１］〜［０４００］およびＵＳ−Ａ−２００６／００５２４９１号、実施例１〜２４内に記載される用途における、安定剤としての本結晶形の使用である。ＵＳ−Ａ−２００６／０２５２８５７号およびＵＳ−Ａ−２００６／００５２４９１号の明細書はここで参照をもって開示されるものとする。
【０２２４】
実施例１：  ポリカーボネート（ＰＣ）射出成形サンプルの安定化。
【０２２５】
粉砕されたポリカーボネート（Ｌｅｘａｎ  １４５  （登録商標）、製造元ＧＥ  Ｉｎｎｏｖａｔｉｏｎ  Ｐｏｌｙｍｅｒ）を真空乾燥器（Ｖａｃｕｔｈｅｒｍ  １４００  （登録商標））内で６時間、１２０℃で乾燥させ、そして実施例Ａの生成物と内部のミキサー（ＭＴＩ  ／  Ｍ２０  ＦＵ）内で８０℃で混合する。二軸スクリュー押出機（Ｂｅｒｓｔｏｒｆｆ  ＺＥ  ２５×３２Ｄ（登録商標））を用いて、該混合物を２８０℃で混ぜ合わせる。得られた組成物を６時間、１２０℃で乾燥させた後、混ぜ合わされた材料の２ｍｍの平板を、バレル温度が３００℃である射出成形機（Ａｒｂｕｒｇ  ３２０  Ｓ（登録商標））によって製造する。
【０２２６】
加速耐候試験を、乾燥モード（ＡＳＴＭ  Ｇ  ２６  Ａ）で稼働されるＡｔｌａｓ  Ｃｉ６５Ａ（登録商標）  ウェザーオーメーター（＝ＷＯＭ）を使用して実施する。
【０２２７】
ヘイズをＡＳＴＭ  Ｄ−１００３に従って、Ｈａｚｅ−Ｇａｒｄ  ｐｌｕｓ（登録商標）  （ＢＹＫ  Ｇａｒｄｎｅｒ（登録商標））を用いて測定する。
【０２２８】
結果を表１に示す。
【表３】
0005713678.tif 000010
【０２２９】
実施例２：  ポリメチルメタクリレート（ＰＭＭＡ）膜サンプルの安定化。
【０２３０】
１０ｇのポリメチルメタクリレート（Ｐｌｅｘｉｇｌａｓ  ７Ｎ、製造元Ｅｖｏｎｉｋ）を４０ｇのジクロロメタン中で、実施例Ａの生成物と共に室温で溶解させる。５ｇのこの溶液を結晶板上に流し込み、そして該溶液をＥｒｉｃｈｅｎ（登録商標）流延機によって室温で結晶板上に均一に広げる。溶剤の蒸発の１０分後、２０ミクロンの溶液キャスト膜を製造する。
【０２３１】
加速耐候試験を、乾燥モード（ＡＳＴＭ  Ｇ  ２６  Ａ）で稼働されるＡｔｌａｓ  Ｃｉ６５Ａ（登録商標）  ウェザーオーメーター（＝ＷＯＭ）を使用して実施する。
【０２３２】
ヘイズをＡＳＴＭ  Ｄ−１００３に従って、Ｈａｚｅ−Ｇａｒｄ（登録商標）  ｐｌｕｓ  （ＢＹＫ  Ｇａｒｄｎｅｒ（登録商標））を用いて測定する。
【０２３３】
結果を表２に示す。
【表４】
0005713678.tif 000011
【０２３４】
実施例３：  ポリカーボネート（ＰＣ）との押出後のＵＶ安定剤の濃度。
【０２３５】
粉砕されたポリカーボネート（Ｍａｋｒｏｌｏｎ  ３１０８  ＦＢＬ（登録商標）、製造元Ｂａｙｅｒ  Ｍａｔｅｒｉａｌ  Ｓｃｉｅｎｃｅ）を真空乾燥器（Ｖａｃｕｔｈｅｒｍ  １４００（登録商標））内で６時間、１２０℃で乾燥させる。その後、乾燥したポリカーボネート粉末、およびポリカーボネートの質量に対して５％の実施例Ａの生成物を、２つの異なる供給機によって二軸スクリュー押出機（Ｂｅｒｓｔｏｒｆｆ  ＺＥ  ２５×３２Ｄ（登録商標））へ供給し、そして２８０℃で混ぜ合わせる。混ぜ合わされたペレットを定められた間隔の後、収集し、そして実施例Ａの生成物の濃度を分析する。
【０２３６】
結果を表３に示す。
【表５】
0005713678.tif 000012